(57)【要約】【課題】高濃度で、色画像の耐光性及び安定性に優れ、画像の滲みが起こらないインクジェット記録用インクを得ることの出来る色素、及び該色素を用いた着色組成物、着色微粒子分散物、インクジェット記録用インク及び記録方法を提供する。【解決手段】下記一般式（１）で表される色素。【化１】2004315732.tif 000044（式中、Ａは発色団を有する色素部分を表す。Ｒ１は置換基を表す。Ｚは５員または６員環を形成するのに必要な非金属原子群を表す。ｍ１は０から６までの整数、ｎ１は１から７までの整数を表す。但し、複数のＲ１またはＡが存在する場合は、それぞれ同じでも良いし異なっていても良い。）【選択図】        なし【特許請求の範囲】
【請求項１】
下記一般式（１）で表される色素。
【化１】
2004315732.tif 000039
（式中、Ａは発色団を有する色素部分を表す。Ｒ１は置換基を表す。Ｚは５員または６員環を形成するのに必要な非金属原子群を表す。ｍ１は０から６までの整数、ｎ１は１から７までの整数を表す。但し、複数のＲ１またはＡが存在する場合は、それぞれ同じでも良いし異なっていても良い。）
【請求項２】
前記一般式（１）で表される色素の少なくとも一種を含有することを特徴とする着色組成物。
【請求項３】
前記一般式（１）で表される色素が下記一般式（２）で表されることを特徴とする請求項２に記載の着色組成物。
【化２】
2004315732.tif 000040
（式中、Ｂは置換基を表す。Ｊ１は２価の連結基を表す。Ｘは＝Ｎ−または＝Ｃ（Ｒ４）−を表し、Ｒ４は置換基であり、Ｂと結合し環を形成しても良い。Ｒ２、Ｒ３は置換基を表す。Ｚは５員または６員環を形成するのに必要な原子団を表す。ｍ２は０から４までの整数、ｎ２は１から３までの整数を表し、ｐ１は０から２の整数を表す。但し、複数のＲ２、Ｒ３または−Ｊ１−Ｎ＝Ｘ−Ｂが存在する場合は、それぞれ同じでも良いし異なっていても良い。）
【請求項４】
前記一般式（２）で表される色素が下記一般式（３）で表されることを特徴とする請求項３に記載の着色組成物。
【化３】
2004315732.tif 000041
（式中、Ｂは置換基を表す。Ｊ１は２価の連結基を表す。Ｒ２、Ｒ３およびＲ５は置換基を表す。ｍ２は０から４までの整数、ｎ２は１から３までの整数、ｐ１は０から２までの整数を表す。但し、複数のＲ２、Ｒ３または−Ｊ１−Ｎ＝Ｎ−Ｂが存在する場合は、それぞれ同じでも良いし異なっていても良い。）
【請求項５】
下記一般式（４）で表される色素の少なくとも一種を含有することを特徴とする着色組成物。
【化４】
2004315732.tif 000042
（式中、Ｂは置換基を表す。Ｊ２は２価の連結基を表す。Ｘは＝Ｎ−または＝Ｃ（Ｒ４）−を表し、Ｒ４は置換基であり、Ｂと結合し環を形成しても良い。Ｒ３、Ｒ６及びＲ７は置換基を表す。ｍ２は０から４の整数、ｎ３は１から５の整数、ｐ２は０から５の整数を表す。Ｒ６のうち少なくとも一つは水素結合性置換基を有する。但し、複数のＲ３、Ｒ６またはＲ７が存在する場合は、それぞれ同じでも良いし異なっていても良い。Ｒ８は水素原子または置換基を表す。但し、Ｒ８はＪ２および−Ｊ２−Ｎ＝Ｘ−Ｂと結合し、環を形成しても良い。）
【請求項６】
前記一般式（４）で表される色素が下記一般式（５）で表されることを特徴とする請求項５に記載の着色組成物。
【化５】
2004315732.tif 000043
（式中、Ｂは置換基を表す。Ｊ２は２価の連結基を表す。Ｘは＝Ｎ−または＝Ｃ（Ｒ４）−を表し、Ｒ４は置換基であり、Ｂと結合し環を形成しても良い。Ｒ３、Ｒ７及びＲ１０は置換基を表す。Ｒ９は水素結合性置換基を表す。ｍ２は０から４の整数、ｎ５は０から４の整数、ｐ２は０から５の整数を表す。但し、複数のＲ３、Ｒ７またはＲ１０が存在する場合は、それぞれ同じでも良いし異なっていても良い。Ｒ８は水素原子または置換基を表す。但し、Ｒ８はＪ２および−Ｊ２−Ｎ＝Ｘ−Ｂと結合し、環を形成しても良い。）
【請求項７】
請求項２〜６のいずれか１項に記載の着色組成物、およびポリマーを含有する着色微粒子を水系媒体に分散してなることを特徴とする着色微粒子分散物。
【請求項８】
請求項２〜６のいずれか１項に記載の着色組成物、および沸点１５０℃以上の高沸点有機溶媒を含有する着色微粒子を水系媒体に分散してなることを特徴とする着色微粒子分散物。
【請求項９】
請求項２〜６のいずれか１項に記載の着色組成物、ポリマー及び沸点１５０℃以上の疎水性高沸点有機溶媒を含有する着色微粒子を水系媒体に分散してなることを特徴とする着色微粒子分散物。
【請求項１０】
請求項７〜９のいずれか１項に記載の着色微粒子分散物をコアとし、この周りにポリマーシェルを形成し、コア／シェル構造とすることを特徴とする着色微粒子分散物。
【請求項１１】
請求項２〜６のいずれか１項に記載の着色組成物又は請求項７〜１０のいずれか１項に記載の着色微粒子分散物を含有することを特徴とするインクジェット記録用インク。
【請求項１２】
請求項１１に記載のインクジェット記録用インクを用いて記録を行うことを特徴とするインクジェット記録方法。
【請求項１３】
前記一般式（４）で表される色素。
【発明の詳細な説明】
【０００１】
【発明の属する技術分野】
本発明は、新規な色素化合物に関し、更には該化合物を含有する着色組成物、着色微粒子分散物、インクジェット記録用インク及びインクジェット記録方法に関する。
【０００２】
【従来の技術】
インクジェット記録用黒色インクについては、カーボンブラックをはじめとした顔料分散インクを用いた例が近年増加してきている。しかし、顔料分散インクは、堅牢性については水溶性染料インクと比べ優れているが、印字画像に光沢性がなく、水溶性カラー染料インクとの組み合わせでは良好な画像が得られにくいという欠点がある。そのため、写真品質のインクジェット画像向けには、一般的に水溶性黒色染料インクが用いられることが多い。しかし、水溶性黒色染料は顔料分散インクに比べて純黒色が得られにくく、耐光性が劣るため改善が必要とされている。
【０００３】
黒色インクの色再現性及び耐光性を向上させるために、既存の黒色染料にカラー染料を混合し、より純黒色を得るという方法については、既にいくつかの研究開発がなされている。例えば、特公平５−１３９９６号公報には、フードブラック２と赤色染料１種以上を併用する方法が、また特公平５−１３９９７号公報には、フードブラック２と黄色染料１種以上を併用する方法が、更に特公平５−１３９９８号公報には、フードブラック２と赤色染料１種以上及び黄色染料１種以上を併用する方法が提案されており、これにより色再現性が改善され、耐光性についても向上がみられたと報告されている。
【０００４】
しかしながら、これらの方法では、インク及びその印字画像については純黒色を得ることはできるが、光退色後の印字画像については、フードブラック２のみを含むインクの場合でも赤みの方向に退色が進む性質がある上に、赤色染料又は黄色染料を混合しているため、更に赤み／黄みが増し、大きな色相の変化が問題となる。また、特開昭６０−８６１７８号公報には、フードブラック２と青色染料１種以上を併用する方法が提案されているが、これは印字画像がブルーブラック色であり、写真画質用黒色インクの色調としては適していない。
【０００５】
上記のように、インクジェット記録用の水溶性黒色染料インクにおいては、色再現性及び耐光性に優れ、特に光退色後の色調に優れ、写真に近い優れた画像品質及び高い信頼性を有するインクジェット記録用インクは、未だ得られていないのが現状である。
【０００６】
更に、イエロー、マゼンタ、シアン、ブラックを用いたカラー画像記録においては、例えばＣ．Ｉ．インデックスに記載されている従来から公知のＣ．Ｉ．ナンバーを有する染料、顔料が広く検討されてきた。例えば水溶性染料を用いたマゼンタのインクにおいては、Ｃ．Ｉ．アシッドレッド５２のようなキサンテン系、Ｃ．Ｉ．ダイレクトレッド２０のようなアゾ系の水溶性染料を使用したものが知られているが、これらはプリンターでの目詰まりに対する高い信頼性を有しているが、その反面、耐光性のような堅牢性および耐水性に問題を有していた。
【０００７】
一方、Ｃ．Ｉ．ピグメントレッド１２２のようなキナクリドン系の顔料を使用したものが知られているが、これらは比較的高い堅牢性を有するものの、印字濃度が上がらない、またはブロンジング等の色再現性の問題を起こしやすい。このように従来から良く知られている染料や顔料では、インクジェット記録用インクに要求される色相と堅牢性とを両立させることは難しい。
【０００８】
この問題点を解決すべく、色調と耐光性の両立を目的としたアントラピリドン化合物およびその水性インク組成物が示されている（例えば特許文献１参照）が、耐光性のレベルは十分ではなく、さらなる改良が望まれていた。
【０００９】
一方、近年、前記アントラピリドン系水溶性染料を含む多くの水溶性染料を用いた水性インクの耐水性、耐光堅牢性が低いという問題を解決するために油溶性色素ないし、疎水性色素により水分散性樹脂を着色する提案がインクジェット記録用インクとしてなされている。油溶性色素によって染色された乳化重合粒子又は分散した重合粒子を用いたインク（例えば特許文献２、３、４参照）、さらにピラゾロピリミジン−７−オンの油溶性アゾ色素を高沸点有機溶剤に溶解し、それを水溶液中で乳化分散したインク（例えば特許文献５参照）が提案されている。
【００１０】
しかし、上記重合粒子を用いたインクは粒子同士の凝集、沈降が起こり易くインクの安定性に劣っていた。また、印字した場合の色相に難点があり、印字濃度も低いという欠点を有していた。
【００１１】
また、上記乳化分散型のインクは色相の点では従来のものより改善されているものの、耐光性等の諸堅牢性は未だ満足できるレベルではない。
【００１２】
一方、従来のインクは、メディアに吐出した際に色素、もしくはその分散物が本来のドットより大きく広がり、それは滲みとして目視することが出来る。このような画像はもちろん全体的に画像がぼやけて見え、大きな問題であった。
【００１３】
【特許文献１】
特開平１０−３０６２２１号公報
【００１４】
【特許文献２】
特開平８−２５３７２０号公報
【００１５】
【特許文献３】
特開平８−９２５１３号公報
【００１６】
【特許文献４】
特開平８−１８３９２０号公報
【００１７】
【特許文献５】
特開２００２−２０６６５号公報
【００１８】
【発明が解決しようとする課題】
本発明の目的は、高濃度であり、色画像の耐光性及び安定性に優れ、画像の滲みが起こらないインクジェット記録用インクを得ることの出来る着色組成物、特に、黒色の着色微粒子分散物を提供することにあり、又、該着色組成物、着色微粒子分散物を用いたインクジェット記録用インク及びこれを用いた記録方法を提供することにある。
【００１９】
【課題を解決するための手段】
本発明者らは、鋭意研究を重ねた結果、以下の構成によって上記課題が達成されることを見出した。
【００２０】
（１）  前記一般式（１）で表される色素。
（２）  前記一般式（１）で表される色素の少なくとも一種を含有することを特徴とする着色組成物。
【００２１】
（３）  前記一般式（１）で表される色素が前記一般式（２）で表されることを特徴とする（２）に記載の着色組成物。
【００２２】
（４）  前記一般式（２）で表される色素が前記一般式（３）で表されることを特徴とする（３）に記載の着色組成物。
【００２３】
（５）  前記一般式（４）で表される色素の少なくとも一種を含有することを特徴とする着色組成物。
【００２４】
（６）  前記一般式（４）で表される色素が前記一般式（５）で表されることを特徴とする（５）に記載の着色組成物。
【００２５】
（７）  前記（２）〜（６）のいずれか１項に記載の着色組成物、およびポリマーを含有する着色微粒子を水系媒体に分散してなることを特徴とする着色微粒子分散物。
【００２６】
（８）  前記（２）〜（６）のいずれか１項に記載の着色組成物、および沸点１５０℃以上の高沸点有機溶媒を含有する着色微粒子を水系媒体に分散してなることを特徴とする着色微粒子分散物。
【００２７】
（９）  前記（２）〜（６）のいずれか１項に記載の着色組成物、ポリマー及び沸点１５０℃以上の疎水性高沸点有機溶媒を含有する着色微粒子を水系媒体に分散してなることを特徴とする着色微粒子分散物。
【００２８】
（１０）  前記（７）〜（９）のいずれか１項に記載の着色微粒子分散物をコアとし、この周りにポリマーシェルを形成し、コア／シェル構造とすることを特徴とする着色微粒子分散物。
【００２９】
（１１）  前記（２）〜（６）のいずれか１項に記載の着色組成物又は（７）〜（１０）のいずれか１項に記載の着色微粒子分散物を含有することを特徴とするインクジェット記録用インク。
【００３０】
（１２）  前記（１１）に記載のインクジェット記録用インクを用いて記録を行うことを特徴とするインクジェット記録方法。
【００３１】
（１３）  前記一般式（４）で表される色素。
以下、本発明を更に詳細に説明する。
【００３２】
まず、本発明の色素について詳述する。
一般式（１）において、Ａは発色団を有する色素部分を表す。具体的には、それに該当する色素母核を表す。具体的にはアゾ色素、トリアリールメタン色素、キサンテン色素、アクリジン色素、メチン色素、インドフェノール系色素、ナフトール系色素、インドリン系色素、オキサジン、チアジン、キノン系色素、インジゴ系色素、フタロシアニン系色素、スチルベン系色素、ピラゾロン系色素、イミダゾール系色素等が挙げられるが、本発明はこれらに限定されるものではない。また、これらの原子群はいかなる置換基を有していても良く、連結基を介して他の結合可能な部位と結合していても良い。
【００３３】
式中、Ｒ１で表される置換基とは、ハロゲン原子、アルキル基（例えばメチル基、エチル基、ブチル基、イソプロピル基、ｔ−ブチル基、ヒドロキシエチル基、メトキシエチル基、シアノエチル基、トリフルオロメチル基、３−スルホプロピル基、４−スルホブチル基等）、シクロアルキル基（例えばシクロヘキシル基、シクロペンチル基等）、アラルキル基（例えばベンジル基、２−フェネチル基等）、アリール基（例えばフェニル基、ｐ−トリル基、ｐ−メトキシフェニル基、ｏ−クロロフェニル基、ｍ−（３−スルホプロピルアミノ）フェニル基等）、ヘテロ環式基（例えば２−ピリジル基、２−チエニル基、２−フリル基等）、アルコキシ基（炭素数１〜１２のアルコキシ基、例えばメトキシ基、エトキシ基、イソプロポキシ基、メトキシエトキシ基、ヒドロキシエトキシ基、３−カルボキシプロポキシ基等）、アリールオキシ基（例えばフェノキシ基、ｐ−メトキシフェニル基、ｏ−メトキシフェノキシ基等）、アシルアミノ基（例えばアセチルアミノ基、プロピオニルアミノ基、ベンゾイルアミノ基、３，５−ジスルホベンゾイルアミノ基等）、スルホニルアミノ基（例えばメタンスルホニルアミノ基、ベンゼンスルホニルアミノ基、３−カルボキシベンゼンスルホニルアミノ基等）、ウレイド基（例えば３−メチルウレイド基、３，３−ジメチルウレイド基、３−フェニルウレイド基等）、アルコキシカルボニルアミノ基（例えばエトキシカルボニルアミノ基等）、アルキルチオ基（例えばメチルチオ基、エチルチオ基等）、アリールチオ基（例えばフェニルチオ基、ｐ−トリルチオ基等）、アルコキシカルボニル基（例えばメトキシカルボニル基、エトキシカルボニル基等）、カルバモイル基（例えばメチルカルバモイル基、ジメチルカルバモイル基等）、スルファモイル基（例えばジメチルスルファモイル基、ジ−（２−ヒドロキシエチル）スルファモイル基等）、スルホニル基（例えばメタンスルホニル基、フェニルスルファモイル基等）、アシル基（アセチル基、ベンゾイル基等）、シアノ基、およびアミノ基（例えばメチルアミノ基、ジエチルアミノ基等）が挙げられる。
それらは、更に置換基を有していてもよい。好ましい置換基としては、アルキル基、アリール基、ヘテロ環基、アルコキシ基、アミノ基、アシルアミノ基、カルバモイル基、スルファモイル基、ハロゲン原子などが挙げられる。
【００３４】
Ｚは５員または６員環を形成するのに必要な非金属原子群を表す。５員環としては例えば、シクロペンタジエン環、ピロール環、フラン環、チオフェン環、ピラゾール環、イソオキサゾール環、イソチアゾール環等があげられる。６員環としては例えば、シクロヘキサジエン環、ベンゼン環、ピリジン環、ピリミジン環、ピラジン環、ピラン環、オキサジン環、チアジン環、ジオキシン環、ジチン環、ジオキサジン環、オキサジアジン環、オキサチアジン環、トリアジン環等が挙げられ、好ましくはピリジン環、ピリミジン環であり、更に好ましくはピリミジン環である。又、これらの５員環、６員環は前記の置換基で置換されていてもよく、置換基同士が縮合して縮合環を形成していても良い。また、環上に２重結合を介してヘテロ原子と結合していても良い。ここで言うヘテロ原子とは、酸素原子、窒素原子等の二重結合を形成し得る原子価を有する非金属原子のことを指す。
【００３５】
ｍ１は０から６までの整数、ｎ１は１から７までの整数を表す。
但し、複数のＲ１またはＡが存在する場合は、それぞれ同じでも良いし異なっていても良い。この場合、複数のＲ１またはＡは上記の記述と同義である。
【００３６】
一般式（２）において、Ｂは置換基を表し、一般式（１）のＲ１の記述と同義である。但し、置換基同士が縮合して縮合環、または発色団を有する色素部分を形成しても良い。縮合環を形成した場合、好ましい例としては、イミダゾール環、ピラゾール環、ピラゾロン環、キノン環、ピリドン環、フェノール環、ナフトール環、ピラゾロアゾール環、ピロロアゾール環、等であり、更に好ましくはイミダゾール環、フェノール環、ナフトール環、ピラゾロアゾール環である。
【００３７】
発色団の説明は、一般式（１）のＡと同義である。Ｊ１は２価の連結基を表し、例えば、アルキル基（メチル基、エチル基、プロピル基、ブチル基、オクチル基、エトキシエチル基、トリフルオロメチル基、イソプロピル基、ｔ−ブチル基、２−エチルヘキシル基など）、シクロアルキル基（例えば、シクロヘキシル基、シクロヘプチル基等）、アルコキシ基（例えば、メトキシ基、エトキシ基、プロポキシ基等）、アルケニル基（エテニル基、アリル基、ブテニル基など）、アルキニル基（エチニル基、プロピニル基、ブチニル基など）、アラルキル基（ベンジル基、ｏ−ブロモベンジル基など）、アリール基（フェニル基、トリル基、クロルフェニル基、ビフェニル基など）、アリールオキシ基（フェノキシ基、ｐ−クロロフェノキシ基、ｐ−ｔｅｒｔ−ブチルフェノキシ基など）、ヘテロ環基（ピロリル基、チエニル基、イミダゾリル基、フラニル基、ピリジニル基、ベンゾチアゾリル基、チアジアゾリル基、ベンゾチアゾリル基など）、アルコキシ基（例えば、メトキシ基、エトキシ基、プロポキシ基等）、アルキルカルボニルオキシ基（例えば、アセチルオキシ基等）、アルキルチオ基（例えば、メチルチオ基、トリフルオロメチルチオ基等）、カルボキシル基、アルキルカルボニルアミノ基（例えば、アセチルアミノ基等）、ウレイド基（例えば、メチルアミノカルボニルアミノ基等）、アルキルスルホニルアミノ基（例えば、メタンスルホニルアミノ基等）、アルキルスルホニル基（例えば、メタンスルホニル基、トリフルオロメタンスルホニル基等）、カルバモイル基（例えば、カルバモイル基、Ｎ，Ｎ−ジメチルカルバモイル基、Ｎ−モルホリノカルボニル基等）、スルファモイル基（スルファモイル基、Ｎ，Ｎ−ジメチルスルファモイル基、モルフォリノスルファモイル基等）、トリフルオロメチル基、ヒドロキシル基、ニトロ基、シアノ基、アルキルスルホンアミド基（例えば、メタンスルホンアミド基、ブタンスルホンアミド基等）、アルキルアミノ基（例えばアミノ基、Ｎ，Ｎ−ジメチルアミノ基、Ｎ，Ｎ−ジエチルアミノ基等）、スルホ基、ホスフォノ基、サルファイト基、スルフィノ基、アルキルスルホニルアミノカルボニル基（例えば、メタンスルホニルアミノカルボニル基、エタンスルホニルアミノカルボニル基等）、アルキルカルボニルアミノスルホニル基（例えば、アセトアミドスルホニル基、メトキシアセトアミドスルホニル基等）、アルキニルアミノカルボニル基（例えば、アセトアミドカルボニル基、メトキシアセトアミドカルボニル基等）、アルキルスルフィニルアミノカルボニル基（例えば、メタンスルフィニルアミノカルボニル基、エタンスルフィニルアミノカルボニル基等）が挙げられ、好ましくはアリール基、ヘテロ環基である。これらの連結基は、他の置換基で置換されていても良い。
【００３８】
また、Ｊ１はＢと結合して縮合環を形成しても良い。
Ｘは＝Ｎ−または＝Ｃ（Ｒ４）−を表し、Ｒ４は置換基であり、一般式（１）のＲ１と同義である。また、Ｒ４はＢと結合し環を形成しても良い。
【００３９】
Ｒ２、Ｒ３は置換基を表し、一般式（１）のＲ１と同義である。ｍ２は０から４までの整数、ｎ２は１から３までの整数を表し、ｐ１は０から２の整数を表す。但し、複数のＲ２、Ｒ３または−Ｊ１−Ｎ＝Ｘ−Ｂが存在する場合は、それぞれ同じでも良いし異なっていても良い。
【００４０】
この場合、複数のＲ２、Ｒ３または−Ｊ１−Ｎ＝Ｘ−Ｂ中のＪ１、ＸおよびＢは上記の記述と同義である。
【００４１】
以下に、−Ｊ１−Ｎ＝Ｘ−Ｂの具体例を示す。
【００４２】
【化６】
2004315732.tif 000002
【００４３】
【化７】
2004315732.tif 000003
【００４４】
【化８】
2004315732.tif 000004
【００４５】
【化９】
2004315732.tif 000005
【００４６】
一般式（３）において、Ｂは一般式（２）におけるＢと同義である。Ｊ１は２価の連結基を表し、一般式（２）におけるＪ１と同義である。
【００４７】
Ｒ２、Ｒ３およびＲ５は置換基を表し、一般式（１）のＲ１と同義である。ｍ２は０から４までの整数、ｎ２は１から３までの整数、ｐ１は０から２までの整数を表す。但し、複数のＲ２、Ｒ３または−Ｊ１−Ｎ＝Ｎ−Ｂが存在する場合、複数のＲ２、Ｒ３または−Ｊ１−Ｎ＝Ｎ−Ｂはそれぞれ同じでも良いし異なっていても良い。
【００４８】
この場合、複数のＲ２、Ｒ３および−Ｊ１−Ｎ＝Ｎ−Ｂ中のＪ１およびＢは上記の記述と同義である。
【００４９】
一般式（４）において、Ｂは一般式（２）におけるＢと同義である。Ｊ２は２価の連結基を表し、一般式（２）におけるＪ１と同義である。Ｘは＝Ｎ−または＝Ｃ（Ｒ４）−を表し、Ｒ４は置換基であり、一般式（１）のＲ１と同義である。また、Ｒ４はＢと結合し環を形成しても良い。
【００５０】
Ｒ３、Ｒ６およびＲ７は置換基を表し、一般式（１）のＲ１と同義である。ｍ２は０から４までの整数、ｎ３は１から５までの整数、ｐ２は０から５までの整数を表す。但し、Ｒ６のうち少なくとも一つは水素結合性置換基を有する。
【００５１】
水素結合性置換基とは、一般式（４）で表されるピリミジン環の窒素原子、有機溶媒または高沸点有機溶媒等と水素結合できる活性な水素原子を含有する基を表し、例えば−ＯＨ，−ＮＨＣＯＲ１１，−ＮＨＣＯＯＲ１１，−ＮＨＣＯＮＨＲ１１，−ＮＨＳＯ２Ｒ１１，−ＮＨＳＯ２ＮＨＲ１１（Ｒ１１は置換基を表し、一般式（１）のＲ１と同義である。好ましくはアルキル基、アリール基、ヘテロ環基などが挙げられる）等が挙げられ、好ましくは−ＯＨ，−ＮＨＳＯ２Ｒ１１である。
複数のＲ３、Ｒ６またはＲ７が存在する場合は、それぞれ同じでも良いし異なっていても良い。
この場合、複数のＲ３、Ｒ６またはＲ７は上記の記述と同義である。
【００５２】
Ｒ８は水素原子または置換基を表す。ここで言う置換基とは、一般式（１）におけるＲ１と同義である。但し、Ｒ８はＪ２および−Ｊ２−Ｎ＝Ｘ−Ｂと結合し、環を形成しても良い。
【００５３】
一般式（５）において、Ｂは一般式（２）におけるＢと同義である。Ｊ２は２価の連結基を表し、一般式（２）におけるＪ１と同義である。Ｘは＝Ｎ−または＝Ｃ（Ｒ４）−を表し、Ｒ４は置換基であり、一般式（１）のＲ１と同義である。また、Ｒ７はＢと結合し環を形成しても良い。
【００５４】
Ｒ３、Ｒ７およびＲ１０は置換基を表し、一般式（１）のＲ１と同義である。ｍ２は０から４までの整数、ｎ５は０から４までの整数、ｐ２は０から５までの整数を表す。
【００５５】
Ｒ９は水素結合性置換基を表し、一般式（４）におけるＲ６と同義である。
複数のＲ３、Ｒ７またはＲ１０が存在する場合は、それぞれ同じでも良いし異なっていても良い。
【００５６】
この場合、複数のＲ３、Ｒ７またはＲ１０は上記の記述と同義である。
Ｒ８は水素原子または置換基を表す。ここで言う置換基とは、一般式（１）におけるＲ１と同義である。但し、Ｒ８はＪ２および−Ｊ２−Ｎ＝Ｘ−Ｂと結合し、環を形成しても良い。
【００５７】
以下に前記一般式（１）〜（５）で表される色素の化合物例を示すが、本発明はこれにより限定されるものではない。
【００５８】
【化１０】
2004315732.tif 000006
【００５９】
【化１１】
2004315732.tif 000007
【００６０】
【化１２】
2004315732.tif 000008
【００６１】
【化１３】
2004315732.tif 000009
【００６２】
【化１４】
2004315732.tif 000010
【００６３】
【化１５】
2004315732.tif 000011
【００６４】
【化１６】
2004315732.tif 000012
【００６５】
【化１７】
2004315732.tif 000013
【００６６】
【化１８】
2004315732.tif 000014
【００６７】
【化１９】
2004315732.tif 000015
【００６８】
【化２０】
2004315732.tif 000016
【００６９】
【化２１】
2004315732.tif 000017
【００７０】
【化２２】
2004315732.tif 000018
【００７１】
【化２３】
2004315732.tif 000019
【００７２】
本発明の色素は、「新実験化学講座：丸善」、特許番号３０７８３０８号、特開平７−１３２６８０号、同９−１７６５３２号、同８−１３４３６９号、同９−２７７６９３号、特開２００１−３４２３６４に記載の方法に準じて合成できる。
【００７３】
前記一般式（１）〜（５）で表される色素は水溶性、油溶性のいずれであっても良いが、油溶性であることが好ましく、色素が油溶性であり、且つ、水性媒体に分散されてなるものがより好ましい。前記水性媒体としては、少なくとも水を含有していればよく、具体的には、水又は水と水混和性有機溶剤との混合物に、必要に応じて、界面活性剤、乾燥防止剤（湿潤剤）、安定剤、防腐剤などの添加剤を添加したものが好適に挙げられる。
【００７４】
本発明において、複数の色素を含有する場合、各々の色素は同量ずつであっても、同量ずつでなくてもよく、各々の色素の色調により混合して黒色を形成するように混合量を適宜変化させることが可能である。
【００７５】
本発明の着色組成物とは、前記請求項記載の通り、少なくとも本発明色素を含有するものであり、好ましくは黒色を形成するために更に他の任意の色素を含有してもよく、好ましい色素の選択は当業者にとっては容易である。
【００７６】
本発明で使用されるカーボンブラックとしては、三菱化学製のＮｏ．２３００，Ｎｏ．９００，ＭＣＦ８８，Ｎｏ．３３，Ｎｏ．４０，Ｎｏ．４５，Ｎｏ．５２，ＭＡ７，ＭＡ８，ＭＡ１００，Ｎｏ２２００Ｂ等が、コロンビア社製のＲａｖｅｎ５７５０，Ｒａｖｅｎ５２５０，Ｒａｖｅｎ５０００，Ｒａｖｅｎ３５００，Ｒａｖｅｎ１２５５，Ｒａｖｅｎ７００等が、キャボット社製のＲｅｇａｌ４００Ｒ，Ｒｅｇａｌ  ３３０Ｒ，Ｒｅｇａｌ  ６６０Ｒ，Ｍｏｇｕｌ  Ｌ，Ｍｏｎａｒｃｈ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００等が、デグッサ社製のＣｏｌｏｒ  Ｂｌａｃｋ  ＦＷ１，ＣｏｌｏｒＢｌａｃｋ  ＦＷ２，ＣｏｌｏｒＢｌａｃｋ  ＦＷ２Ｖ，Ｃｏｌｏｒ  Ｂｌａｃｋ  ＦＷ１８，Ｃｏｌｏｒ  Ｂｌａｃｋ  ＦＷ２００，ＣｏｌｏｒＢｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ  ３５，Ｐｒｉｎｔｅｘ  Ｕ，Ｐｒｉｎｔｅｘ  Ｖ，Ｐｒｉｎｔｅｘ  １４０Ｕ，Ｓｐｅｃｉａｌ  Ｂｌａｃｋ  ６，Ｓｐｅｃｉａｌ  Ｂｌａｃｋ  ５，Ｓｐｅｃｉａｌ
Ｂｌａｃｋ４Ａ，Ｓｐｅｃｉａｌ  Ｂｌａｃｋ  ４等が使用できる。
【００７７】
本発明に使用する水溶性染料は、特に制限はなく、従来より一般に使用されている公知の酸性染料、直接染料、反応性染料などの水溶性染料、油溶性染料を用いることができる。
【００７８】
上記の染料としては、例えば、Ｃ．Ｉ．アシッドイエロー１７，２３，４２，４４，７９，１４２；Ｃ．Ｉ．アシッドレッド１，８，１３，１４，１８，２６，２７，３５，３７，４２，５２，８７，８９，９２，９７，１０６，１１１，１１４，１１５，１８６，２４９，２５４，２８９；Ｃ．Ｉ．アシッドブルー９，２９，４５，９２，２４９；Ｃ．Ｉ．アシッドブラック１，２，７，２４，２６，９４；Ｃ．Ｉ．ダイレクトイエロー１，１２，２４，２６，３３，４４，５０，８６，１２０，１３２，１４２，１４４；Ｃ．Ｉ．ダイレクトレッド１，４，９，１３，１７，２０，２８，３１，３９，８０，８１，８３，８９，２２５，２２７；Ｃ．Ｉ．ダイレクトブルー１，２，６，１５，２２，２５，７１，７６，７９，８６，８７，９０，９８，１６３，１６５，１９９，２０２；Ｃ．Ｉ．ダイレクトブラック１９，２２，３２，３８，５１，５６，７１，７４，７５，７７，１５４，１６８，１７１；Ｃ．Ｉ．ベーシックイエロー１，２，１１，１３，１４，１５，１９，２１，２３，２４，２５，２８，２９，３２，３６，４０，４１，４５，４９，５３，６３，６４，６５，６７，７０，７３，７７，８７，９１；Ｃ．Ｉ．ベーシックレッド２，１２，１３，１４，１５，１８，２２，２３，２４，２７，２９，３５，３６，３８，３９，４６，４９，５１，５２，６８，７０，７３，７８，８２，１０２，１０４，１０９，１１２；Ｃ．Ｉ．ベーシックブルー１，３，５，７，９，２１，２２，２６，３５，４１，４５，４７，５４，６２，６５，６６，６７，６９，７５，７７，８９，９２，９３，１０５，１１７，１２０，１２２，１２４，１２９，１３７，１４１，１５５；Ｃ．Ｉ．ベーシックブラック２，８；Ｃ．Ｉ．リアクティブイエロー１，５，１１，１３，１４，２０，２１，２２，２５，４０，４７，５１，５５，６５，６７；Ｃ．Ｉ．リアクティブレッド１，１４，１７，２５，２６，３２，３７，４４，４６，５５，６０，６６，７４，７９，９６，９７；Ｃ．Ｉ．リアクティブブルー１，２，７，１４，１５，２３，３２，３５，３８，４１，６３，８０，９５；Ｃ．Ｉ．リアクティブブラック３，４，７，１１，１２，１７、Ｃ．Ｉ．ソルベントイエロー１、２、３、１３、１９、２２、２９、３６、３７、３８、３９、４０、４３、４４、４５、４７、６２、６３、７１、７６、８１、８５及び８６等。Ｃ．Ｉ．ソルベントレッド８、２７、３５、３６、３７、３８、３９、４０、５８、６０、６５、６９、８１、８６、８９、９１、９２、９７、９９、１００、１０９、１１８、１１９及び１２２等。Ｃ．Ｉ．ソルベントブルー１４、２４、２６、３４、３７、３８、３９、４２、４３、４５、４８、５２、５３、５５、５９及び６７等。Ｃ．Ｉ．ソルベントブラック３、５、７、８、１４、１７、１９、２０、２２、２４、２６、２７、２８、２９、４３及び４５等が用いられる。
【００７９】
本発明の着色組成物は、着色微粒子分散物を含む態様が好ましい。
着色微粒子分散物は、前記色素とポリマーとを含有する着色微粒子を前記水性媒体に分散してなる。
【００８０】
ポリマーとしては、油溶性であることが好ましく、油溶性ポリマーとしては、特に制限はなく従来公知のものを適宜選択することができ、例えば、ビニルポリマー、縮合系ポリマー（ポリウレタン、ポリエステル、ポリアミド、ポリウレア、ポリカーボネート）などが挙げられる。
【００８１】
前記油溶性ポリマーとしては、水不溶性型、水分散（自己乳化）型、水溶性型のいずれであってもよいが、着色微粒子の製造容易性、分散安定性等の点で水分散型のものが好ましい。
【００８２】
前記水分散型のポリマーとしては、イオン性ポリマー、非イオン性分散性基含有型ポリマー、これらの混合型ポリマーのいずれであってもよい。
【００８３】
前記イオン性ポリマーとしては、三級アミノ基等のカチオン性基を有するポリマーや、カルボン酸、スルホン酸等のアニオン性の解離性基を含有するポリマーが挙げられる。前記非イオン性分散性基含有型ポリマーとしては、ポリエチレンオキシ基等の非イオン性分散性基を含有するポリマーが挙げられる。これらの中でも、着色微粒子の分散安定性の点で、アニオン性の解離性基を含有するイオン性ポリマー、非イオン性分散性基含有型ポリマー、これらの混合型ポリマーが好ましい。
【００８４】
前記ビニルポリマーを形成するモノマーとしては、例えば、アクリル酸エステル類、メタクリル酸エステル類（エステル基としては、置換基を有していてもよいアルキル基及びアリール基のエステル基であり、アルキル基、アリール基としては、例えば、メチル、エチル、ｎ−ブチル、ｓｅｃ−ブチル、ｔｅｒｔ−ブチル、ヘキシル、２−エチルヘキシル、ｔｅｒｔ−オクチル、２−クロロエチル、シアノエチル、２−アセトキシエチル、テトラヒドロフルフリル、５−ヒドロキシペンチル、シクロヘキシル、アダマンチル、ノルボルニル、ベンジル、ヒドロキシエチル、３−メトキシブチル、２−（２−メトキシエトキシ）エチル、１，１，２，２，−テトラフルオロエチル、パーフルオロデシル、フェニル、２，４，５−トリメチルフェニル、４−クロロフェニル等）等のビニルエステル類などが挙げられる。
【００８５】
前記ビニルエステル類としては、例えば、脂肪族カルボン酸ビニルエステル（具体的には、ビニルアセテート、ビニルプロピオネート、ビニルブチレート、ビニルイソブチレート、ビニルカプロエート、ビニルクロロアセテート等）、芳香族カルボン酸ビニルエステル（具体的には、安息香酸ビニル、４−メチル安息香酸ビニル、サリチル酸ビニル等）、などが挙げられ、これらは置換基を有していてもよい。
【００８６】
前記ビニルポリマーを形成する他のモノマーとしては、例えば、アクリルアミド類、メタクリルアミド類、オレフィン類、その他のモノマーなどが挙げられる。
【００８７】
前記アクリルアミド類としては、具体的には、アクリルアミド、Ｎ−モノ置換アクリルアミド、Ｎ，Ｎ−ジ置換アクリルアミド（該置換基としては、アルキル基、アリール基、シリル基などが挙げられ、例えば、メチル基、エチル基、ｎ−プロピル基、イソプロピル基、ｎ−ブチル基、ｔｅｒｔ−ブチル基、ｔｅｒｔ−オクチル基、シクロヘキシル基、アダマンチル基、ノルボルニル基、ベンジル基、ヒドロキシメチル基、エトキシエチル基、フェニル基、２，４，５−テトラメチルフェニル基、４−クロロフェニル基、トリメチルシリル基、これらは更に置換基を有していてもよい。）などが挙げられる。
【００８８】
前記メタクリルアミド類としては、具体的には、メタクリルアミド、Ｎ−モノ置換メタクリルアミド、Ｎ，Ｎ−ジ置換メタクリルアミド（該置換基としては、例えば、メチル基、エチル基、ｎ−プロピル基、イソプロピル基、ｎ−ブチル基、ｔｅｒｔ−ブチル基、ｔｅｒｔ−オクチル基、シクロヘキシル基、アダマンチル基、ノルボルニル基、ベンジル基、ヒドロキシメチル基、エトキシエチル基、フェニル基、２，４，５−トリメチルフェニル基、４−クロロフェニル基、トリメチルシリル基、これらは更に置換基を有していてもよい。）、などが挙げられる。
【００８９】
前記オレフィン類としては、オレフィン類（例えば、エチレン、プロピレン、１−ペンテン、塩化ビニル、ビニリデン、イソプレン、クロロプレン、ブタジエン）、スチレン類（例えば、スチレン、メチルスチレン、イソプロピルスチレン、メトキシスチレン、アセトキシスチレン、クロルスチレン）、ビニルエーテル類（例えば、メチルビニルエーテル、ブチルビニルエーテル、ヘキシルビニルエーテル、メトキシエチルビニルエーテル）などが挙げられる。
【００９０】
前記その他のモノマーとしては、クロトン酸エステル類、イタコン酸エステル類、マレイン酸エステル類、フマル酸エステル類、メチルビニルケトン、フェニルビニルケトン、メトキシエチルビニルケトン、Ｎ−ビニルオキサゾリドン、Ｎ−ビニルピロリドン、ビニリデンクロライド、メチレンマロンニトリル、ビニリデン、ジフェニル−２−アクリロイルオキシエチルホスフェート、ジフェニル−２−メタクリロイルオキシエチルホスフェート、ジブチル−２−アクリロイルオキシエチルホスフェート、ジオクチル−２−メタクリロイルオキシエチルホスフェートなどが挙げられる。
【００９１】
イオン性基を有するモノマーとしては、アニオン性基を有するモノマー、カチオン性基を有するモノマーが挙げられる。前記アニオン性の解離性基を有するモノマーとしては、例えば、カルボン酸モノマー、スルホン酸モノマー、リン酸モノマーなどが挙げられる。
【００９２】
前記カルボン酸モノマーとしては、アクリル酸、メタクリル酸、イタコン酸マレイン酸、フマル酸、シトラコン酸、クロトン酸、イタコン酸モノアルキルエステル（例えば、イタコン酸モノメチル、イタコン酸モノエチル、イタコン酸モノブチル）、マレイン酸モノエステル（例えば、マレイン酸モノメチル、マレイン酸モノエチル、マレイン酸モノブチル）などが挙げられる。
【００９３】
前記スルホン酸モノマーとしては、例えば、スチレンスルホン酸、ビニルスルホン酸、アクリロイルオキシアルカンスルホン酸（例えば、アクリロイルオキシエタンスルホン酸、アクリロイルオキシプロパンスルホン酸）、メタクリロイルオキシアルカンスルホン酸（例えば、メタクリロイルオキシエタンスルホン酸、メタクリロイルオキシプロパンスルホン酸）、アクリルアミドアルカンスルホン酸（例えば、２−アクリルアミド−２−メチルエタンスルホン酸、２−アクリルアミド−２−メチルプロパンスルホン酸）、メタクリルアミドアルカンスルホン酸（例えば、２−メタクリルアミド−２−メチルエタンスルホン酸、２−メタクリルアミド−２−メチルプロパンスルホン酸、２−メタクリルアミド−２−メチルブタンスルホン酸）などが挙げられる。
【００９４】
前記リン酸モノマーとしては、例えば、ビニルホスホン酸、メタクリロイルオキシエチルホスホン酸などが挙げられる。
【００９５】
これらの中でも、前記アニオン性基を有するモノマーとしては、アクリル酸、メタクリル酸、スチレンスルホン酸、ビニルスルホン酸、アクリルアミドアルキルスルホン酸、メタクリルアミドアルキルスルホン酸、が好ましく、アクリル酸、メタクリル酸、スチレンスルホン酸、２−アクリルアミド−２−メチルプロパンスルホン酸、２−アクリルアミド−２−メチルブタンスルホン酸がより好ましい。
【００９６】
前記カチオン性基を有するモノマーとしては、例えば、ジアルキルアミノエチルアクリレート、ジアルキルアミノエチルメタクリレート等の三級アミノ基を有するモノマー、などが挙げられる。
【００９７】
前記非イオン性分散性基を有するモノマーとしては、例えば、ポリエチレングリコールモノアルキルエーテルとカルボン酸モノマーとのエステル類、ポリエチレングリコールモノアルキルエーテルとスルホン酸モノマーとのエステル類、ポリエチレングリコールモノアルキルエーテルとりん酸モノマーとのエステル類、ポリエチレングリコールモノアルキルエーテルとイソシアネート基含有モノマーから形成されるビニル基含有ウレタン類、ポリビニルアルコール構造を含有するマクロモノマー類などが挙げられる。前記ポリエチレングリコールモノアルキルエーテルのエチレンオキシ部の繰り返し数としては８〜５０が好ましく、１０〜３０がより好ましい。前記ポリエチレングリコールモノアルキルエーテルのアルキル基の炭素数としては１〜２０が好ましく、１〜１２がより好ましい。
【００９８】
次に、油溶性ポリマーとして用いられる前記縮合系ポリマーについて詳細に説明する。前記ポリウレタンは、基本的にはジオール化合物とジイソシアネート化合物とを原料に重付加反応により合成される。前記ジオール化合物の具体例としては、非解離性のジオールとして、エチレングリコール、１，２−プロパンジオール、１，３−プロパンジオール、１，３−ブタンジオール、２，３−ブタンジオール、２，２，−ジメチル−１，３−プロパンジオール、１，４−ペンタンジオール、２，４−ペンタンジオール、３，３−ジメチル−１，２−ブタンジオール、２−エチル−２−メチル−１，３−プロパンジオール、１，６−ヘキサンジオール、２，５−ヘキサンジオール、２−メチル−２，４−ペンタンジオール、２，２−ジエチル−１，３−プロパンジオール、２，４−ジメチル−２，４−ペンタンジオール、２−メチル−２−プロピル１，３−プロパンジオール、２，５−ジメチル−２，５−ヘキサンジオール、２−エチル−１，３−ヘキサンジオール、１，２−オクタンジオール、２，２，４−トリメチル−１，３−ペンタンジオール、１，４−シクロヘキサンジメタノール、ジエチレングリコール、トリエチレングリコール、ジプロピレングリコール、トリプロピレングリコール、ポリエチレングリコール（平均分子量＝２００、３００、４００、６００、１０００、１５００、４０００）、ポリプロピレングリコール（平均分子量＝２００、４００、１０００）、ポリエステルポリオール、４，４′−ジヒドロキシ−ジフェニル−２，２−プロパン、４，４−ジヒドロキシフェニルスルホンなどが挙げられる。
【００９９】
解離性の基として、アニオン性基を有するジオール化合物としては、２，２−ビス（ヒドロキシメチル）プロピオン酸、２，２−ビス（ヒドロキシメチル）ブタン酸、２，５，６−トリメトキシ−３，４−ジヒドロキシヘキサン酸、２，３−ジヒドロキシ−４，５−ジメトキシペンタン酸、２，４−ジ（２−ヒドロキシ）エチルオキシカルボニルベンゼンスルホン酸及びこれらの塩などが挙げられるが、特にこれらに限定されるものではない。
【０１００】
前記ジイソシアネート化合物の好ましい具体例としては、エチレンジイソシアネート、イソホロンジイソシアネート、ヘキサメチレンジイソシアネート、１，４−シクロヘキサンジイソシアネート、２，４−トルエンジイソシアネート、１，３−キシレンジイソシアネート、１，５−ナフタレンジイソシアネート、ｍ−フェニレンジイソシアネート、ｐ−フェニレンジイソシアネート、３，３′−ジメチル−４，４′−ジフェニルメタンジイソシアネート、３，３′−ジメチルビフェニレンジイソシアネート、ジシクロヘキシルメタンジイソシアネート、メチレンビス（４−シクロヘキシルイソシアネート）などが挙げられる。
【０１０１】
前記ポリエステルは、基本的にはジオール化合物とジカルボン酸化合物とから脱水縮合して容易に合成される。
【０１０２】
前記ジカルボン酸化合物の具体例としては、シュウ酸、マロン酸、コハク酸、グルタル酸、ジメチルマロン酸、アジピン酸、ピメリン酸、α，α−ジメチルコハク酸、アセトンジカルボン酸、セバシン酸、１，９−ノナンジカルボン酸、フマル酸、マレイン酸、イタコン酸、シトラコン酸、フタル酸、イソフタル酸、テレフタル酸、２−ブチルテレフタル酸、テトラクロロテレフタル酸、アセチレンジカルボン酸、ポリ（エチレンテレフタレート）ジカルボン酸、１，２−シクロヘキサンジカルボン酸、１，４−シクロヘキサンジカルボン酸、ω−ポリ（エチレンオキシ）ジカルボン酸、ｐ−キシリレンジカルボン酸などが挙げられる。これらの化合物は、前記ジオール化合物と重縮合を行う際に、カルボン酸のアルキルエステル（例えば、ジメチルエステル）やジカルボン酸の酸塩化物の形で用いてもよいし、無水マレイン酸や無水コハク酸、無水フタル酸のように酸無水物の形で用いてもよい。
【０１０３】
スルホン酸基を有するジカルボン酸化合物及びジオール化合物の好ましい例としては、スルホフタル酸類（例えば、３−スルホフタル酸、４−スルホフタル酸、４−スルホイソフタル酸、５−スルホイソフタル酸、２−スルホテレフタル酸等）、スルホコハク酸、スルホナフタレンカルボン酸類（例えば、４−スルホ−１，８−ナフタレンジカルボン酸，７−スルホ−１，５−ナフタレンカルボン酸等）、２，４−ジ（２−ヒドロキシ）エチルオキシカルボニルベンゼンスルホン酸、及びこれらの塩などが挙げられる。
【０１０４】
前記ジオール化合物としては、前記ポリウレタンにおいて説明したジオール類と、同じ群から選ばれる化合物を用いられる。前記ポリエステルの代表的な合成法は、前記ジオール類とジカルボン酸若しくはその誘導体との縮合反応であるが、ヒドロキシカルボン酸（例えば、１，２−ヒドロキシステアリン酸等）を縮合して得ることもできるし、環状のエーテルとラクトン類の開環重合法（講座重合反応６  開環重合（Ｉ）三枝武夫著（化合同人、１９７１年）に詳しい）等の方法で得られるポリエステルも本発明に好適に用いられる。
【０１０５】
前記ポリアミドは、ジアミン化合物とジカルボン酸化合物の重縮合、アミノカルボン酸化合物の重縮合、ラクタム類の開環重合等によって得ることができる。前記ジアミン化合物としては、エチレンジアミン、１，３−プロパンジアミン、１，２−プロパンジアミン、ヘキサメチレンジアミン、オクタメチレンジアミン、ｏ−フェニレンジアミン、ｍ−フェニレンジアミン、ｐ−フェニレンジアミン、ピペラジン、２，５−ジメチルピペラジン、４，４′−ジアミノフェニルエーテル、３，３′−ジアミノジフェニルスルホン、キシリレンジアミンなどが挙げられる。前記アミノカルボン酸としては、グリシン、アラニン、フェニルアラニン、ω−アミノヘキサン酸、ω−アミノデカン酸、ω−アミノウンデカン酸、アントラニル酸等が挙げられる。前記開環重合に用いられる単量体としては、ω−カプロラクタム、アゼチジノン、ピロリドンなどが挙げられる。前記ジカルボン酸化合物としては、前記ポリエステルにおいて説明したジカルボン酸類と同じ群から選ばれる化合物が用いられる。
【０１０６】
前記ポリウレアは、基本的にはジアミン化合物とジイソシアネート化合物の重付加、ジアミン化合物と尿素との脱アンモニア反応、によって得ることができる。原料である前記ジアミン化合物としては、前記ポリアミドにおいて説明したジアミン類と同じ群から選ばれる化合物を用いることができる。原料である前記ジイソシアネート化合物としては、前記ポリウレタンにおいて説明したジイソシアネート類と同じ群から選ばれる化合物を用いることができる。
【０１０７】
前記ポリカーボネートは、基本的にはジオール化合物とホスゲン若しくは炭酸エステル誘導体（例えば、ジフェニルカーボネート等の芳香族エステル等）を反応させることにより得ることができる。原料であるジオール化合物としては、前記のポリウレタンにおいて説明したジオール類と同じ群からなる化合物が用いられる。
【０１０８】
前記油溶性ポリマーは、必要な構成原料を一種づつ用いてもよいし、種々の目的（例えば、ポリマーのガラス転移温度（Ｔｇ）の調整や溶解性、染料との相溶性、分散物の安定性等）に応じて、それぞれ二種以上を任意の割合で用いることができる。
【０１０９】
前記油溶性ポリマーの中でも、前記イオン性基を有するものが好ましく、該イオン性基としては、カルボキシル基及びスルホン酸基の少なくとも一方を有するものがより好ましい。前記イオン性基としてカルボキシル基を有するものが特に好ましい。
【０１１０】
また、前記各々のポリマーの重合後に、ヒドロキシ基、アミノ基等の反応性基に対して酸無水物（例えば、マレイン酸等）を作用させて、反応によってイオン性の基を導入することもできる。
【０１１１】
前記イオン性基の含量としては、０．１〜３．０ｍｍｏｌ／ｇが好ましい。前記含量が少ない場合には、ポリマーの自己乳化性が小さく、含量が多い場合には水溶性が高くなり、色素の分散に適さない傾向にある。
【０１１２】
なお、前記イオン性基として、前記アニオン性基としては、更に、アルカリ金属（例えば、ナトリウム、カリウム等）又はアンモニウムイオンなどの塩であってもよく、前記カチオン性基としては、更に、有機酸（例えば、酢酸、プロピオン酸、メタンスルホン酸等）、無機酸（例えば、塩酸、硫酸、リン酸）などの塩であってもよい。
【０１１３】
前記油溶性ポリマーとしては、油溶性色素との相溶性の付与、優れた分散安定性の付与の観点、及びイオン性の基の導入の容易さ等を勘案すると、ビニルポリマー、ポリウレタン、ポリエステル等が好ましい。
【０１１４】
特に好ましいポリマーは、主な官能基としてアセタール基を含有するポリマー、炭酸エステル基を含有するポリマー、水酸基を含有するポリマーおよびエステル基を有するポリマーである。上記のポリマーは、置換基を有していてもよく、その置換基は直鎖状、分岐、あるいは環状構造をとっていてもよい。また、上記の官能基を有するポリマーは、各種のものが市販されているが、常法によって合成することもできる。また、これらの共重合体は、例えば１つのポリマー分子中にエポキシ基を導入しておき、後に他のポリマーと縮重合させたり、光や放射線を用いてグラフト重合を行っても得られる。
【０１１５】
前記ビニルポリマーの具体例を、以下に列挙する。括弧内の比は質量比を表す。本発明は、これらの具体例に何ら限定されるものではない。
（ＰＡ−１）メチルメタクリレート−エチルアクリレート共重合体（５０：５０）
（ＰＡ−２）ブチルアクリレート−スチレン共重合体（５０：５０）
（ＰＡ−３）ポリｎ−ブチルメタクリレート
（ＰＡ−４）ポリイソプロピルメタクリレート
（ＰＡ−５）ポリ（４−ｔｅｒｔ−ブチルフェニルアクリレート）
（ＰＡ−６）ｎ−ブチルメタクリレート−Ｎ−ビニル−２−ピロリドン共重合体（９０：１０）
（ＰＡ−７）メチルメタクリレート−塩化ビニル共重合体（７０：３０）
（ＰＡ−８）イソブチルメタクリレート−ブチルアクリレート共重合体（５５：４５）
（ＰＡ−９）酢酸ビニル−アクリルアミド共重合体（８５：１５）
（ＰＡ−１０）ｎ−ブチルアクリレート−メチルメタクリレート−ｎ−ブチルメタクリレート共重合体（３５：３５：３０）
（ＰＡ−１１）エチルメタクリレート−ｎ−ブチルアクリレート共重合体（７０：３０）
（ＰＡ−１２）ｔｅｒｔ−ブチメタクリルアミド−メチルメタクリレート−アクリル酸共重合体（６０：３０：１０）
（ＰＡ−１３）ｎ−ブチルアクリレート−アクリル酸共重合体（８０：２０）
（ＰＡ−１４）ｓｅｃ−ブチルアクリレート−アクリル酸共重合体（８５：１５）
（ＰＡ−１５）イソプロピルアクリレート−アクリル酸共重合体（９０：１０）
（ＰＡ−１６）ブチルメタクリレート−２−ヒドロキシエチルメタクリレート−アクリル酸共重合体（８５：５：１０）
（ＰＡ−１７）イソブチルメタクリレート−テトラヒドロフルフリルアクリレート−アクリル酸共重合体（６０：３０：１０）
（ＰＡ−１８）ｎ−ブチルメタクリレート−１Ｈ，１Ｈ，２Ｈ，２Ｈ−パーフルオロデシルアクリレート−アクリル酸共重合体（７５：２０：５）
（ＰＡ−１９）メチルメタクリレート−ｎ−ブチルアクリレート−アクリル酸共重合体（５０：４５：５）
（ＰＡ−２０）３−メトキシブチルメタクリレート−スチレン−アクリル酸共重合体（３５：５０：１５）
（ＰＡ−２１）エチルアクリレート−フェニルメタクリレート−アクリル酸共重合体（７２：２５：１３）
（ＰＡ−２２）イソブチルメタクリレート−ポリエチレングリコールモノメチルエーテル（エチレンオキシ鎖繰り返し数２３）のメタクリル酸エステル−アクリル酸共重合体（７０：２０：１０）
（ＰＡ−２３）エチルメタクリレート−アクリル酸共重合体（９５：５）
（ＰＡ−２４）イソブチルアクリレート−メトキシスチレン−アクリル酸共重合体（７５：１５：１０）
（ＰＡ−２５）イソブチルアクリレート−Ｎ−ビニルピロリドン−アクリル酸共重合体（６０：３０：１０）
（ＰＡ−２６）２，２，２−テトラフルオロエチルメタクリレート−メチルメタクリレート−メタクリル酸共重合体（２５：６０：１５）
（ＰＡ−２７）エチルメタクリレート−２−エトキシエチルメタクリレート−メタクリル産共重合体（７５：１５：１５）
（ＰＡ−２８）ｔｅｒｔ−オクチルアクリルアミド−プロピルメタクリレート−メタクリル酸共重合体（２０：６５：１５）
（ＰＡ−２９）ｎ−ブチルメタクリレート−ジフェニル−２−メタクリロイルオキシジエチルホスホネート−メタクリル酸共重合体（８０：５：１５）
（ＰＡ−３０）ｎ−ブチルメタクリレート−フェニルアクリルアミド−メタクリル酸共重合体（７０：１５：１５）
（ＰＡ−３１）ｎ−ブチルメタクリレート−Ｎ−ビニルピロリドン−メタクリル酸共重合体（７０：１５：１５）
（ＰＡ−３２）ｎ−ブチルメタクリレート−スチレンスルホン酸共重合体（９０：１０）
（ＰＡ−３３）イソブチルメタクリレート−スチレンスルホン酸共重合体（９０：１０）
（ＰＡ−３４）ｎ−ブチルメタクリレート−２−アクリルアミド−２−メチルエタンスルホン酸共重合体（９０：１０）
（ＰＡ−３５）イソブチルアクリレート−ｎ−ブチルメタクリレート−２−アクリルアミド−２−メチルエタンスルホン酸共重合体（７０：２０：１０）
（ＰＡ−３６）エチルアクリレート−ｔｅｒｔ−ブチルメタクリレート−２−アクリルアミド−２−メチルプロパンスルホン酸共重合体（６０：３０：１０）
（ＰＡ−３７）ｔｅｒｔ−ブチルアクリレート−テトラヒドロフルフリルアクリレート−２−メチルプロパンスルうホン酸共重合体（５０：４０：１０）
（ＰＡ−３８）ｔｅｒｔ−ブチルアクリレート−ポリエチレングリコールモノメチルエーテル（エチレンオキシ鎖繰り返し数２３）のメタクリル酸エステル−２−アクリルアミド−２−メチルプロパンスルホン酸共重合体（６０：３０：１０）
（ＰＡ−３９）イソブチルアクリレート−Ｎ−ビニルピロリドン−２−アクリルアミド−２−メチルプロパンスルホン酸共重合体（６０：３０：１０）
（ＰＡ−４０）ｎ−ブチルメタクリレート−２−アクリルアミド−２−メチルプロパンスルホン酸ソーダ共重合体（９８：１２）
（ＰＡ−４１）ｎ−ブチルメタクリレート−ｔｅｒｔ−ブチルメタクリレート−２−アクリルアミド−２−メチルブタンスルホン酸ソーダ共重合体（５０：３５：１５）
前記縮合系ポリマーの具体例について、原料モノマーの形で以下に例示するが、本発明はこれらに限定されるものではない。各ポリマーにおける酸性基はすべて非解離形で表す。又、ポリエステル、ポリアミド等の縮合反応により生成するものについては、構成成分は原料の如何にかかわらず、すべてジカルボン酸、ジオール、ジアミン、ヒドロキシカルボン酸、アミノカルボン酸等で表記する。括弧内の比は各成分のモル百分率比を意味する。
（ＰＣ−１）トルエンジイソシアネート／エチレングリコール／１，４−ブタンジオール（５０／１５／３５）
（ＰＣ−２）トルエジイソシアネート／ヘキサメチレンジイソシアネート／エチレングリコール／ポリエチレングリコール（Ｍｗ＝６００）１，４−ブタンジオール（４０／２０／１０／２０）
（ＰＣ−３）４，４′−ジフェニルメタンジイソシアネート／ヘキサメチレンジイソシアネート／テトラエチレングリコール／エチレングリコール／２，２−ビス（ヒドロキシメチル）プロピオン酸（４０／１０／２０／２０／１０）
（ＰＣ−４）１，５−ナフタレンジイソシアネート／ブタンジオール／４，４′−ジヒドロキシ−ジフェニル−２，２′−プロパン／ポリプロピレングリコール（Ｍｗ＝４００）／２，２−ビス（ヒドロキシメチル）プロピオン酸（５０／２０／５／１０／１５）
（ＰＣ−５）イソホロンジイソシアネート／ジエチレングリコール／ネオペンチルグリコール／２，２−ビス（ヒドロキシメチル）プロピオン酸（５０／２０／２０／１０）
（ＰＣ−６）ジフェニルメタンジイソシアネート／ヘキサメチレンジイソシアネート／テトラエチレングリコール／ブタンジオール／２，４−ジ（２−ヒドロキシ）エチルオキシカルボニルベンゼンスルホン酸（４０／１０／１０／３３／７）
（ＰＣ−７）テレフタル酸／イソフタル酸／シクロヘキサンジメタノール／１，４−ブタンジオール／エチレングリコール（２５／２５／２５／１５／１０）
（ＰＣ−８）テレフタル酸／イソフタル酸／４，４′−ジヒドロキシ−ジフェニル−２，２−プロパン／テトラエチレングリコール／エチレングリコール（３０／２０／２０／１５／１５／）
（ＰＣ−９）テレフタル酸／イソフタル酸／４，４′−ベンゼンジメタノール／ジエチレングリコール／ネオペンチルグリコール（２５／２５／２５／１５／１０）
（ＰＣ−１０）テレフタル酸／イソフタル酸／５−スルホイソフタル酸／エチレングリコール／ネオペンチルグリコール（２４／２４／２／２５／２５）
（ＰＣ−１１）１１−アミノウンデカン酸（１００）
（ＰＣ−１２）ポリ（１２−アミノドデカン酸）と無水マレイン酸との反応物
（ＰＣ−１３）ヘキサメチレンジアミン／アジピン酸（５０／５０）
（ＰＣ−１４）Ｎ，Ｎ−ジメチルエチレンジアミン／アジピン酸／シクロヘキサンジカルボン酸（５０／２０／３０）
（ＰＣ−１５）トルエンジイソシアネート／４，４′−ジフェニルメタンジイソシアネート／ヘキサメチレンジアミン（３０／２０／５０）
（ＰＣ−１６）ヘキサメチレンジアミン／ノナメチレンジアミン／尿素（２５／２５／５０）
主な官能基としてアセタールを含有するポリマーとしては、ポリビニルブチラール樹脂などが挙げられる。例えば、電気化学工業（株）製の＃２０００−Ｌ、＃３０００−１、＃３０００−２、＃３０００−４、＃３０００−Ｋ、＃４０００−１、＃４０００−２、＃５０００−Ａ、＃６０００−Ｃ、＃６０００−ＥＰ、或いは積水化学工業（株）製のＢＬ−１、ＢＬ−１Ｈ、ＢＬ−２、ＢＬ−２Ｈ、ＢＬ−５、ＢＬ−１０、ＢＬ−Ｓ、ＢＬ−ＳＨ、ＢＸ−１０、ＢＸ−Ｌ、ＢＭ−１、ＢＭ−２、ＢＭ−５、ＢＭ−Ｓ、ＢＭ−ＳＨ、ＢＨ−３、ＢＨ−６、ＢＨ−Ｓ、ＢＸ−１、ＢＸ−３、ＢＸ−５、ＫＳ−１０、ＫＳ−１、ＫＳ−３、ＫＳ−５などがある。
【０１１６】
樹脂は、ＰＶＡ（ポリビニルアルコール）の誘導体として得られるが、もとのＰＶＡの水酸基のアセタール化度は最大でも８０ｍｏｌ％程度であり、通常は５０ｍｏｌ％から、８０ｍｏｌ％程度である。なお、ポリビニルブチラールの場合には、アセタール基として１，１′−ブチレンジオキシ基が形成されるが、ここでアセタールという場合はこの様な狭義のアセタールを指すのではなく、より一般的なアセタールを意味し、水酸基を有する化合物（この場合ポリビニルアルコール）とアルデヒド基を有する化合物（この場合ブタナール）とから形成されるアセタール基を有する化合物を指す。水酸基については、特に規定はないが、１０〜４０ｍｏｌ％含有されていることが好ましい。また、アセチル基の含有率に特に規定はないが、１０ｍｏｌ％以下であることが好ましい。主な官能基としてアセタール基を含有するポリマーとは、ポリマー中に含まれる酸素原子のうち、少なくとも３０ｍｏｌ％以上がアセタール基を形成していることをいう。
【０１１７】
他に主な官能基としてアセタールを基含有するポリマーとして、三菱エンジニアリングプラスチックス株式会社製のユピタールシリーズなども使用可能である。
【０１１８】
主な官能基として炭酸エステルを含有するポリマーとしては、ポリカーボネート樹脂が挙げられる。たとえば、三菱エンジニアリングプラスチックス株式会社製のユーピロンシリーズ、ノバレックスシリーズがある。ユーピロンシリーズはビスフェノールＡを原料として作られており、測定法によってその値は異なるが各種の分子量のものを用いることができる。ノバレックスシリーズでは分子量が２００００〜３００００、ガラス転移点１５０℃付近のものを用いることができるが、これらに限るものではない。
【０１１９】
主な官能基として炭酸エステル基を含有するポリマーとは、ポリマー中に含まれる酸素原子のうち、少なくとも３０ｍｏｌ％以上が炭酸エステル基の形成に寄与していることをいう。
【０１２０】
主な官能基として水酸基を含有するポリマーとしては、たとえば、ＰＶＡがあげられる。ＰＶＡの有機溶剤への溶解度は小さいものが多いが、けん化価の小さいＰＶＡであれば、有機溶剤への溶解度は上昇する。水溶性が高いＰＶＡは水相中に添加しておき有機溶剤除去後に、ポリマーの分散物に吸着させるようにして使用することもできる。
【０１２１】
ＰＶＡとしては市販のものを用いることができ、たとえば、クラレのポバールＰＶＡ−１０２、ＰＶＡ−１１７、ＰＶＡ−ＣＳＡ、ＰＶＡ−６１７、ＰＶＡ−５０５などのほか、特殊銘柄のサイズ剤用ＰＶＡ、熱溶融成形用ＰＶＡ、その他機能性ポリマーとして、ＫＬ−５０６、Ｃ−１１８、Ｒ−１１３０、Ｍ−２０５、ＭＰ−２０３、ＨＬ−１２Ｅ、ＳＫ−５１０２、などを用いることができる。
【０１２２】
けん化度は５０ｍｏｌ％以上のものが一般的であるが、ＬＭ−１０ＨＤのように４０ｍｏｌ％程度であっても、これを用いることも可能である。このようなＰＶＡ以外でも主な官能基として水酸基を有するものが使用可能であるが、ポリマー中に含まれる酸素原子のうち少なくとも２０ｍｏｌ％以上が水酸基を形成しているものが使用可能である。
【０１２３】
主な官能基としてエステル基を含有するポリマーとしては、たとえばメタクリル樹脂が挙げられる。旭化成製デルペットシリーズの５６０Ｆ、６０Ｎ、８０Ｎ、ＬＰ−１、ＳＲ８５００、ＳＲ６５００などを用いることができる。主な官能基としてエステル基を含有するポリマーとは、ポリマー中に含まれる酸素原子のうち、少なくとも３０ｍｏｌ％以上がエステル基を形成していることをいう。
これらのポリマーをそれぞれ１種ないし２種以上を混合して用いてもよい。また、これらのポリマーが質量比で５０％以上含まれていれば、他のポリマーや無機物のフィラーが含有されていてもよい。
【０１２４】
これらのポリマーの共重合体を用いることも好ましいが、たとえば水酸基を含有するポリマーと、各種のポリマーを共重合させる手法として、水酸基をグリシジルメタクリレートのようなエポキシ基を有するモノマーと反応させ、その後、懸濁重合でメタクリル酸エステルモノマーと共重合させ得ることができる。
【０１２５】
前記油溶性ポリマーの分子量（Ｍｗ）としては、通常１０００〜２０００００であり、２０００〜５００００が好ましい。前記分子量が、１０００未満であると、安定な黒色微粒子分散物を得るのが難しくなる傾向にあり、２０００００を超えると、有機溶媒への溶解性が悪くなったり、有機溶媒溶液の粘度が増加して分散し難くなる傾向にある。
【０１２６】
次に、前記着色微粒子分散物の調製について説明する。前記着色微粒子分散物は、前記油溶性色素と前記油溶性ポリマーとを水系媒体（少なくとも水を含有する液）中に、着色微粒子の形で分散させることにより製造することができる。例えば、予め前記油溶性ポリマーのラテックスを調製し、これに前記油溶性色素を含浸させる方法、あるいは共乳化分散法、などが挙げられる。これらの中でも、前記共乳化分散法が好ましい。前記共乳化分散法としては、前記油溶性ポリマーと前記油溶性色素とを含有する有機溶媒に水を添加すること、及び、水中に該有機溶媒を添加すること、のいずれかによって該有機溶媒を乳化させ微粒子化させる方法がより好ましい。
【０１２７】
なお、前記ラテックスとは、水に不溶な前記油溶性ポリマーが微細な粒子として水系媒体中に分散したものを意味する。前記分散の状態としては、前記油溶性ポリマーが前記水系媒体中に乳化されているもの、乳化重合されたもの、ミセル分散されたもの、前記油溶性ポリマーが分子中に部分的に親水的な構造を持ち、分子鎖自身が分子状分散したもの、などのいずれであってもよい。
【０１２８】
ここで、予め前記ポリマーラテックスを調製し、これに前記油溶性色素を含浸させる方法について説明する。この方法の第一の例としては、ポリマーラテックスを調製する第一の工程と、有機溶媒に前記油溶性色素を溶解した色素溶液を調製する第二の工程と、前記色素溶液と前記ポリマーラテックスを混合して着色微粒子分散物を調製する第三の工程とを含む。この方法の第二の例としては、ポリマーラテックスを調製する第一の工程と、有機溶剤に前記油溶性色素を溶解した色素溶液を調製し、この色素溶液と少なくとも水を含む液とを混合して色素微粒子分散液を調製する第二の工程と、前記ポリマーラテックスと前記色素微粒子分散液とを混合し着色微粒子分散物を調製する第三の工程とを含む。この方法の第三の例としては、特開昭５５−１３９４７１号公報に記載されている方法が挙げられる。
【０１２９】
ここで、前記乳化分散法について説明する。この方法の第一の例は、有機溶媒に前記油溶性色素と油溶性ポリマーを溶解した溶液を調製する第一の工程と、ポリマーと色素を含む該有機溶剤溶液と少なくとも水を含む液とを混合して着色微粒子分散物を調製する第二の工程とを含む。この方法の第二の例は、有機溶剤に前記油溶性色素を溶解した色素溶液を調製する第一の工程と、有機溶剤に油溶性ポリマーを溶解したポリマー溶液を調製する第二の工程と、前記色素溶液と前記ポリマー溶液と少なくとも水を含む液とを混合して黒色微粒子分散物を調製する第三の工程とを含む。この方法の第三の例は、有機溶剤に前記油溶性色素を溶解した色素溶液を調製しこの色素溶液と少なくとも水を含む液とを混合して色素微粒子分散物を調製する第一の工程と、有機溶剤に油溶性ポリマーを溶解しポリマー溶液を調製し、このポリマー溶液と少なくとも水を含む液とを混合してポリマー微粒子分散液を調製する第二の工程と、前記色素微粒子分散物前記ポリマー微粒子分散液とを混合して着色微粒子分散物を調製する第三の工程とを含む。この方法の第四の例は、有機溶剤に前記油溶性色素を溶解した色素溶液を調製し、この色素溶液と少なくとも水を含む液とを混合して色素微粒子分散液を調製する第一の工程と、有機溶剤に油溶性ポリマーを溶解したポリマー溶液を調製する第二の工程と、前記色素微粒子分散液と前記ポリマー溶液とを混合して着色微粒子分散物を調製する第三の工程とを含む。この方法の第五の例は、前記油溶性色素と油溶性ポリマーに対して、少なくとも水を含む液とを混合して、直接、着色微粒子分散物を調製する工程を含む。
【０１３０】
前記油溶性ポリマーの前記着色微粒子分散物における使用量としては、前記油溶性色素１００質量部に対し、１０〜１０００質量部が好ましく、５０〜６００質量部がより好ましい。前記ポリマーの使用量が、１０質量部未満であると、微細で安定な分散が難しくなる傾向にあり、１０００質量部を超えると、着色微粒子分散物中の油溶性色素の割合が少なくなり、着色微粒子分散液を水系インクとして使用した場合に配合設計上余裕がなくなる傾向にある。
【０１３１】
前記着色微粒子分散物を製造する際に用いる有機溶剤としては、特に制限はなく、前記油溶性色素や前記油溶性ポリマーの溶解性に基づき、適宜選択することができる。前記有機溶媒としては、例えば、アセトン、メチルエチルケトン、ジエチルケトン、シクロヘキサノン等のケトン系溶剤、メタノール、エタノール、２−プロパノール、１−プロパノ−ル、１−ブタノール、ｔｅｒｔ−ブタノール等のアルコール系溶剤、クロロホルム、塩化メチレン等の塩素系溶剤、ベンゼン、トルエン等の芳香族系溶剤、酢酸エチル、酢酸ブチル、酢酸イソプロピル等のエステル系溶剤、ジエチルエーテル、テトラヒドロフラン、ジオキサン等のエーテル系溶剤、エチレングリコールモノメチルエーテル、エチレングリコールジメチルエーテル等のグリコール系溶剤、などが挙げられる。前記有機溶剤は、一種単独で使用してもよいし、二種以上を併用してもよく、水との混合溶剤であってもよい。
【０１３２】
前記有機溶剤の使用量としては、本発明の効果を害しない範囲内であれば、特には制限はないが、前記油溶性ポリマー１００質量部に対し、１０〜２０００質量部が好ましく、１００〜１０００質量部がより好ましい。前記有機溶剤の使用量が、１０質量部以下であると、着色微粒子の微細で安定な分散が困難となる傾向にあり、２０００質量部を超えると、前記有機溶媒を除去するための脱溶媒と濃縮の工程は必須かつ煩雑となり、配合設計上余裕がなくなる傾向がある。
【０１３３】
前記有機溶剤は、該有機溶剤の水に対する溶解度が１０％以下である場合、あるいは該有機溶剤の蒸気圧が水より大きい場合には、黒色微粒子分散物の安定性の点から除去されるのが好ましい。前記有機溶剤の除去は、常圧〜減圧条件において１０℃〜１００℃で行うことができ、常圧条件において４０℃〜１００℃、あるいは減圧条件下において１０℃〜５０℃で行うのが、好ましい。
【０１３４】
前記着色微粒子分散物は、目的に応じて適宜選択した添加剤を含んでもよい。前記添加剤としては、例えば、中和剤、分散剤、分散安定剤、あるいは後述の高沸点有機溶媒、などが挙げられる。
【０１３５】
前記中和剤としては、前記の油溶性ポリマーが未中和のイオン性基を有する場合に、該黒色微粒子分散物液のｐＨ調節、自己乳化性調節、分散安定性の付与などの点で使用することができる。前記中和剤は、分散液を調製する前にポリマーとして取り出す時点で添加してもよいし、分散を行ういずれかの工程、若しくは分散終了後に添加してもよい。前記中和剤としては、アニオン性の基に対しては、有機塩基（例えば、トリエタノールアミン、ジエタノールアミン、Ｎ−メチルジエタノールアミン、ジメチルエタノールアミン等）、無機アルカリ（アルカリ金属の水酸化物では、例えば、水酸化ナトリウム、水酸化リチウム、水酸化カリウム等、炭酸塩では、例えば、炭酸ナトリウム、炭酸水素ナトリウム等）、アンモニアなどが挙げられる。また、カチオン性基に対しては、有機酸（例えば、シュウ酸、ギ酸、酢酸、メタンスルホン酸、パラトルエンスルホン酸等）、無機酸（例えば、塩酸、リン酸、硫酸）など挙げられる。前記中和剤は、黒色微粒子分散物における分散安定性を向上させる観点からは、ｐＨ４．５〜１０．０となるよう添加するのが好ましく、ｐＨ６．０〜１０．０となるよう添加するのがより好ましい。
【０１３６】
前記分散剤及び前記分散安定剤は、前記ポリマーラテックス、前記油溶性ポリマー溶液、色素溶液、少なくとも水を含む溶液等のいずれに添加してもよく、油溶性ポリマー及び／又は色素微粒子分散液を調製する前工程の油溶性ポリマー、色素溶液、水を含む溶液、に添加するのが好ましい。前記分散剤及び前記分散安定剤としては、カチオン、アニオン、ノニオン系の各種界面活性剤、水溶性又は水分散性の低分子化合物、オリゴマー、などが挙げられる。前記分散剤及び前記分散安定剤の添加量としては、油溶性色素と油溶性ポリマーの合計の０〜１００質量％が好ましく、０〜２０質量％がより好ましい。
【０１３７】
前記黒色微粒子の着色微粒子分散物における含有量としては、１〜４５質量％が好ましく、２〜３０質量％がより好ましい。前記含有量は、希釈、蒸発、限外濾過等により、適宜調整することができる。前記着色微粒子の平均粒径としては、１〜５００ｎｍが好ましく、３〜３００ｎｍがより好ましい。粒径分布に関しては、特に制限がないが、広く粒径分布を持つものでも、単分散の粒径分布を持つものでもよい。粒径及び粒径分布は、遠心分離、濾過等の手段により調整することができる。
【０１３８】
本発明において、沸点１５０℃以上の高沸点有機溶媒を含有した場合、色調又は分散安定性の点で好ましい態様の一つである。
【０１３９】
高沸点有機溶媒は、前記油溶性色素の１〜１０００質量％、好ましくは１０〜４００質量％が好ましい。高沸点有機溶媒は、一種単独で使用してもよいし、二種以上を併用してもよい。
【０１４０】
高沸点有機溶媒の沸点としては、１５０℃以上であることが必要であり、１７０℃以上が好ましい。前記高沸点有機溶媒の誘電率としては、３〜１２であることが必要であり、４〜１０が好ましい。ここでいう誘電率とは、２５℃における真空中に対する比誘電率を表す。
【０１４１】
高沸点有機溶媒は、油溶性色素を、水性媒体中に分散した前記の如き色素分散物において用いることもできる。即ち、前記色素分散物を、高沸点有機溶媒に溶解した前記油溶性色素を水性媒体中に分散してなる形態としてもよい。
【０１４２】
前記高沸点有機溶媒としては、特に制限はなく、目的に応じて適宜選択することができ、例えば、米国特許第２，３２２，０２７号等に記載の化合物が挙げられ、リン酸エステル類、脂肪酸エステル類、フタル酸エステル類、安息香酸エステル類、フェノール類、アミド系類の高沸点有機溶媒が好ましい。
【０１４３】
前記高沸点有機溶媒を用いることで色素のポリマーへの溶解性が向上し色調がより良好となり、分散安定性改良効果も得られる。
【０１４４】
前記高沸点有機溶媒としては、下記式〔Ｓ−１〕から〔Ｓ−９〕で表される化合物が特に好ましい。
【０１４５】
【化２４】
2004315732.tif 000020
【０１４６】
前記式〔Ｓ−１〕において、Ｒ３０、Ｒ３１及びＲ３２は各々独立に脂肪族基又はアリール基を表す。また、ａ、ｂ及びｃは各々独立に０又は１を表す。
【０１４７】
前記式〔Ｓ−２〕において、Ｒ３３及びＲ３４は、各々独立に、脂肪族基又はアリール基を表す。Ｒ３５はハロゲン原子（Ｆ、Ｃｌ、Ｂｒ、Ｉ以下同じ）、アルキル基、アルコキシ基、アリールオキシ基、アルコキシカルボニル基又はアリールオキシカルボニル基を表す。ｄは０〜３の整数を表す。ｄが複数のとき、複数のＲ３５は同じであってもよいし異なっていてもよい。
【０１４８】
前記式〔Ｓ−３〕において、Ａｒはアリール基を表す。ｅは１〜６の整数を表す。Ｒ３６はｅ価の炭化水素基又はエーテル結合で互いに結合した炭化水素基を表す。
【０１４９】
前記式〔Ｓ−４〕において、Ｒ３７は脂肪族基を表す。ｆは１〜６の整数を表す。Ｒ３８はｆ価の炭化水素基又はエーテル結合で互いに結合した炭化水素基を表す。
【０１５０】
前記式〔Ｓ−５〕において、ｇは２〜６の整数を表す。Ｒ３９はｇ価の炭化水素基（ただしアリール基を除く）を表す。Ｒ４０は脂肪族基又はアリール基を表す。
【０１５１】
前記式〔Ｓ−６〕において、Ｒ４１、Ｒ４２及びＲ４３はそれぞれ独立に水素原子、脂肪族基又はアリール基を表す。Ｘ０は−ＣＯ−又はＳＯ２−を表す。Ｒ４１とＲ４２又はＲ４２とＲ４３とは互いに結合して環を形成していてもよい。
【０１５２】
前記式〔Ｓ−７〕において、Ｒ４４は脂肪族基、アルコキシカルボニル基、アリールオキシカルボニル基、アルキルスルホニル基、アリールスルホニル基、アリール基又はシアノ基を表す。Ｒ４５はハロゲン原子、脂肪族基、アリール基、アルコキシ基又はアリールオキシ基を表す。ｈは０〜３の整数を表す。ｈが複数のとき、複数のＲ４５は同じであってもよいし、異なっていてもよい。
【０１５３】
前記式〔Ｓ−８〕において、Ｒ４６及びＲ４７は各々独立に脂肪族基又はアリール基を表す。Ｒ４８はハロゲン原子、脂肪族基、アリール基、アルコキシ基又はアリールオキシ基を表す。ｉは０〜４の整数を表す。ｉが複数のとき、複数のＲ４８は同じであってもよいし、異なっていてもよい。
【０１５４】
前記式〔Ｓ−９〕において、Ｒ４９及びＲ５０は脂肪族基又はアリール基を表す。ｊは１又は２を表す。
【０１５５】
前記式〔Ｓ−１〕〜〔Ｓ−９〕において、Ｒ３０〜Ｒ３５、Ｒ３７、Ｒ４０〜Ｒ５０が脂肪族基又は脂肪族基を含む基であるとき、該脂肪族基は、直鎖状、分岐鎖状、環状のいずれであってもよく、また不飽和結合を含んでいてもよく、置換基を有していてもよい。該置換基の例としてはハロゲン原子、アリール基、アルコキシ基、アリールオキシ基、アルコキシカルボニル基、ヒドロキシル基、アシルオキシ基、エポキシ基等が挙げられる。
【０１５６】
前記式〔Ｓ−１〕〜〔Ｓ−９〕において、Ｒ３０〜Ｒ３５、Ｒ３７、Ｒ４０〜Ｒ５０が環状脂肪族基、即ちシクロアルキル基であるか、又はシクロアルキル基を含む基であるとき、該シクロアルキル基は３〜８員の環内に不飽和結合を含んでもよく、また置換基や架橋基を有していてもよい。該置換基の例としては、ハロゲン原子、脂肪族基、ヒドロキシル基、アシル基、アリール基、アルコキシ基、エポキシ基、アルキル基等が挙げられ、該架橋基の例としては、メチレン基、エチレン基、イソプロピリデン基等が挙げられる。
【０１５７】
前記式〔Ｓ−１〕〜〔Ｓ−９〕において、Ｒ３０〜Ｒ３５、Ｒ３７、Ｒ４０〜Ｒ５０がアリール基又はアリール基を含む基であるとき、該アリール基は、ハロゲン原子、脂肪族基、アリール基、アルコキシ基、アリールオキシ基、アルコキシカルボニル基等の置換基で置換されていてもよい。
【０１５８】
前記式〔Ｓ−３〕、前記式〔Ｓ−４〕及び前記式〔Ｓ−５〕において、Ｒ３６、Ｒ３８又はＲ３９が炭化水素基であるとき、該炭化水素基は、環状構造（例えばベンゼン環、シクロペンタン環、シクロヘキサン環）や不飽和結合を含んでいてもよく、また置換基を有していてもよい。該置換基の例としてはハロゲン原子、ヒドロキシル基、アシルオキシ基、アリール基、アルコキシ基、アリールオキシ基、エポキシ基等が挙げられる。
【０１５９】
次に、本発明において特に好ましい高沸点有機溶媒について説明する。
前記式〔Ｓ−１〕において、Ｒ３０、Ｒ３１及びＲ３２は炭素原子数（以下Ｃ数と略す）３〜２４（好ましくは４〜１８）の脂肪族基（例えばｎ−ブチル基、２−エチルヘキシル基、３，３，５−トリメチルヘキシル基、ｎ−ドデシル基、ｎ−オクタデシル基、ベンジル基、オレイル基、２−クロロエチル基、２，３−ジクロロプロピル基、２−ブトキシエチル基、２−フェノキシエチル基、シクロペンチル基、シクロヘキシル基、４−ｔ−ブチルシクロヘキシル基、４−メチルシクロヘキシル基）又はＣ数６〜２４（好ましくは６〜１８）のアリール基（例えばフェニル基、クレジル基、ｐ−ノニルフェニル基、キシクル基、クメニル基、ｐ−メトキシフェニル基、ｐ−メトキシカルボニルフェニル基）である。ａ、ｂ及びｃは、各々独立に、０又は１であり、好ましくは総て１である。
【０１６０】
前記式〔Ｓ−２〕において、Ｒ３３及びＲ３４はＣ数４〜２４（好ましくは４〜１８）の脂肪族基（例えば前記Ｒ３０について挙げたアルキル基と同じ基、エトキシカルボニルメチル基、１，１−ジエチルプロピル基、２−エチル−１−メチルヘキシル基、シクロヘキシルメチル基、１−エチル−１，５−ジメチルヘキシル基、３，５，５−トリメチルシクロヘキシル基、１−メチルシクロヘキシル基）又はＣ数６〜２４（好ましくは６〜１８）のアリール基（例えば前記Ｒ３０について挙げたアリール基、４−ｔ−ブチルフェニル基、４−ｔ−オクチルフェニル基、１，３，５−トリメチルフェニル基、２，４−ジ−ｔ−ブチルフェニル基、２，４−ジ−ｔ−ペンチルフェニル基）である。Ｒ３５はハロゲン原子（好ましくはＣｌ）、Ｃ数１〜１８のアルキル基（例えばメチル基、イソプロピル基、ｔ−ブチル基、ｎ−ドデシル基）、Ｃ数１〜１８のアルコキシ基（例えばメトキシ基、ｎ−ブトキシ基、ｎ−オクチルオキシ基、メトキシエトキシ基、ベンジルオキシ基）、Ｃ数６〜１８のアリールオキシ基（例えばフェノキシ基、ｐ−トリルオキシ基、４−メトキシフェノキシ基、４−ｔ−ブチルフェノキシ基）又はＣ数２〜１９のアルコキシカルボニル基（例えばメトキシカルボニル基、ｎ−ブトキシカルボニル基、２−エチルヘキシルオキシカルボニル基）又はＣ数６〜２５のアリールオキシカルボニル基である。ｄは０〜３の整数である。
【０１６１】
前記式〔Ｓ−３〕において、ＡｒはＣ数６〜２４（好ましくは６〜１８）のアリール基（例えばフェニル基、４−クロロフェニル基、４−メトキシフェニル基、１−ナフチル基、４−ｎ−ブトキシフェニル基、１，３，５−トリメチルフェニル基）であり、ｅは１〜６（好ましくは１〜３）の整数であり、Ｒ３６はｅ価のＣ数２〜２４（好ましくは２〜１８）の炭化水素基、例えば前記Ｒ３３について挙げたアルキル基、シクロアルキル基、アリール基、−（ＣＨ２）２−、更に以下の基、
【０１６２】
【化２５】
2004315732.tif 000021
【０１６３】
又は、ｅ価の炭素原子数４〜２４（好ましくは４〜１８）のエーテル結合で互いに結合した炭化水素基、例えば、−ＣＨ２ＣＨ２ＯＣＨ２ＣＨ２−、−ＣＨ２ＣＨ２（ＯＣＨ２ＣＨ２）３−、−ＣＨ２ＣＨ２ＣＨ２ＯＣＨ２ＣＨ２ＣＨ２−、更に以下の基が挙げられる。
【０１６４】
【化２６】
2004315732.tif 000022
【０１６５】
前記式〔Ｓ−４〕において、Ｒ３７はＣ数３〜２４（好ましくは３〜１７）の脂肪族基（例えばｎ−プロピル基、１−ヒドロキシエチル基、１−エチルペンチル基、ｎ−ウンデシル基、ペンタデシル基、８，９−エポキシヘプタデシル基、シクロプロピル基、シクロヘキシル基、４−メチルシクロヘキシル基）であり、ｆは１〜６（好ましくは１〜３）の整数であり、Ｒ３８はｆ価のＣ数２〜２４（好ましくは２〜１８）の炭化水素基又はｃ価の炭素原子数４〜２４（好ましくは４〜１８）のエーテル結合で互いに連結した炭化水素基（例えば前記Ｒ３６について挙げた基）である。
【０１６６】
前記式〔Ｓ−５〕において、ｇは２〜６（好ましくは２又は３）であり、Ｒ３９はｇ価の炭化水素基、例えば、−ＣＨ２−、−（ＣＨ２）２−、−（ＣＨ２）４−、−（ＣＨ２）７−、更に以下の基が挙げられる。
【０１６７】
【化２７】
2004315732.tif 000023
【０１６８】
Ｒ４０はＣ数４〜２４（好ましくは４〜１８）の脂肪族基又はＣ数６〜２４（好ましくは６〜１８）のアリール基（例えば、前記Ｒ３３について挙げた脂肪族基、アリール基）である。
【０１６９】
前記式〔Ｓ−６〕において、Ｒ４１はＣ数３〜２０の脂肪族基、例えば、ｎ−プロピル基、１−エチルペンチル基、ｎ−ウンデシル基、ｎ−ペンタデシル基、２，４−ジ−ｔ−ペンチルフェノキシメチル基、４−ｔ−オクチルフェノキシメチル基、３−（２，４−ジ−ｔ−ブチルフェノキシ）プロピル基、１−（２，４−ジ−ｔ−ブチルフェキシ）プロピル基、シクロヘキシル基、４−メチルシクロヘキシル基又はＣ数６〜２４（好ましくは６〜１８）のアリール基（例えば前記Ａｒについて挙げたアリール基）である。Ｒ４２及びＲ４３はＣ数３〜２４（好ましくは３〜１８）の脂肪族基（例えばイソプロピル基、ｎ−ブチル基、ｎ−ヘキシル基、２−エチルヘキシル基、ｎ−ドデシル基、シクロペンチル基、シクロプロピル基）又はＣ数６〜１８（好ましくは６〜１５）のアリール基（例えばフェニル基、１−ナフチル基、ｐ−トリル基）である。Ｒ４２とＲ４３とが互いに結合し、Ｎとともにピロリジン環、ピペリジン環、モルホリン環を形成してもよく、Ｒ４１とＲ４２とが互いに結合してピロリドン環を形成してもよい。Ｘ０は−ＣＯ−又は−ＳＯ２−を表し、−ＣＯ−が好ましい。
【０１７０】
前記式〔Ｓ−７〕において、Ｒ４４はＣ数３〜２４（好ましくは３〜１８）の脂肪族基（例えばイソプロピル基、ｔ−ブチル基、ｔ−ペンチル基、ｔ−ヘキシル基、ｔ−オクチル基、２−ブチル基、２−ヘキシル基、２−オクチル基、２−ドデシル基、２−ヘキサデシル基、ｔ−ペンタデシル基、シクロペンチル基、シクロヘキシル基）、Ｃ数５〜２４（好ましくは５〜１７）のアルコキシカルボニル基（例えばｎ−ブトキシカルボニル基、２−エチルヘキシルオキシカルボニル基、ｎ−ドデシルオキシカルボニル基）、Ｃ数３〜２４（好ましくは３〜１８）のアルキルスルホニル基（例えばｎ−ブチルスルホニル基、ｎ−ドデシルスルホニル基）、Ｃ数６〜３０（好ましくは６〜２４）のアリールスルホニル基（例えばｐ−トリルスルホニル基、ｐ−ドデシルフェニルスルホニル基、ｐ−ヘキサデシルオキシフェニルスルホニル基）、Ｃ数６〜３２（好ましくは６〜２４）のアリール基（例えばフェニル基、ｐ−トリル基）又はシアノ基である。
【０１７１】
Ｒ４５はハロゲン原子（好ましくはＣｌ）、Ｃ数３〜２４（好ましくは３〜１８）のアルキル基（例えば前記Ｒ４４について挙げたアルキル基）、Ｃ数５〜１７のシクロアルキル基（例えばシクロペンチル基、シクロヘキシル基）、Ｃ数６〜３２（好ましくは６〜２４）のアリール基（例えばフェニル基、ｐ−トリル基）、Ｃ数１〜２４（好ましくは１〜１８）のアルコキシ基（例えばメトキシ基、ｎ−ブトキシ基、２−エチルヘキシルオキシ基、ベンジルオキシ基、ｎ−ドデシルオキシ基、ｎ−ヘキサデシルオキシ基）又はＣ数６〜３２（好ましくは６〜２４）のアリールオキシ基（例えばフェノキシ基、ｐ−ｔ−ブチルフェノキシ基、ｐ−ｔ−オクチルフェノキシ基、ｍ−ペンタデシルフェノキシ基、ｐ−ドデシルオキシフェノキシ基）であり、ｈは、０〜３の整数である。
【０１７２】
前記式〔Ｓ−８〕において、Ｒ４６及びＲ４７は前記Ｒ４２及びＲ４３と同じであり、Ｒ４８は前記Ｒ４５と同じである。ｉは０〜４の整数を表す。
【０１７３】
前記式〔Ｓ−９〕において、Ｒ４９及びＲ５０は前記Ｒ３０、Ｒ３１及びＲ３２と同じである。ｊは１又は２を表し、１が好ましい。
【０１７４】
以下に、前記高沸点有機溶媒の具体例（前記式〔Ｓ−１〕で表される化合物としてのＳ−１〜２３、前記式〔Ｓ−２〕で表される化合物としてのＳ−２４〜３９、前記式〔Ｓ−３〕で表される化合物としてのＳ−４０〜４４、前記式〔Ｓ−４〕で表される化合物としてのＳ−４５〜５０、前記式〔Ｓ−５〕で表される化合物としてのＳ−５１〜５８、前記式〔Ｓ−６〕で表される化合物としてのＳ−５９〜６７、前記式〔Ｓ−７〕で表される化合物としてのＳ−６８〜７５、前記式〔Ｓ−８〕で表される化合物としてのＳ−７６〜７９、及び、前記式〔Ｓ−９〕で表される化合物としてのＳ−８０〜８１）を示す。
【０１７５】
【化２８】
2004315732.tif 000024
【０１７６】
【化２９】
2004315732.tif 000025
【０１７７】
【化３０】
2004315732.tif 000026
【０１７８】
【化３１】
2004315732.tif 000027
【０１７９】
【化３２】
2004315732.tif 000028
【０１８０】
【化３３】
2004315732.tif 000029
【０１８１】
これらの高沸点有機溶媒は、１種単独で使用してもよいし、２種以上を併用してもよく、例えば、トリクレジルホスフェートとジブチルフタレートとの併用、トリオクチルホスフェートとジ（２−エチルヘキシル）セバケートとの併用、ジブチルフタレートとポリ（Ｎ−ｔ−ブチルアクリルアミド）との併用、などが挙げられる。
【０１８２】
前記高沸点有機溶媒の前記以外の化合物の例及び合成方法は、例えば、米国特許第２，３２２，０２７号、同第２，５３３，５１４号、同第２，７７２，１６３号、同第２，８３５，５７９号、同第３，５９４，１７１号、同第３，６７６，１３７号、同第３，６８９，２７１号、同第３，７００，４５４号、同第３，７４８，１４１号、同第３，７６４，３３６号、同第３，７６５，８９７号、同第３，９１２，５１５号、同第３，９３６，３０３号、同第４，００４，９２８号、同第４，０８０，２０９号、同第４，１２７，４１３号、同第４，１９３，８０２号、同第４，２０７，３９３号、同第４，２２０，７１１号、同第４，２３９，８５１号、同第４，２７８，７５７号、同第４，３５３，９７９号、同第４，３６３，８７３号、同第４，４３０，４２１号、同第４，４３０，４２２号、同第４，４６４，４６４号、同第４，４８３，９１８号、同第４，５４０，６５７号、同第４，６８４，６０６号、同第４，７２８，５９９号、同第４，７４５，０４９号、同第４，９３５，３２１号、同第５，０１３，６３９号、欧州特許第２７６，３１９Ａ号、同第２８６，２５３Ａ号、同第２８９，８２０Ａ号、同第３０９，１５８Ａ号、同第３０９，１５９Ａ号、同第３０９，１６０Ａ号、同第５０９，３１１Ａ号、同第５１０，５７６Ａ号、東独特許第１４７，００９号、同第１５７，１４７号、同第１５９，５７３号、同第２２５，２４０Ａ号、英国特許第２，０９１，１２４Ａ号、特開昭４８−４７３３５号、同５０−２６５３０号、同５１−２５１３３号、同５１−２６０３６号、同５１−２７９２１号、同５１−２７９２２号、同５１−１４９０２８号、同５２−４６８１６号、同５３−１５２０号、同５３−１５２１号、同５３−１５１２７号、同５３−１４６６２２号、同５４−９１３２５号、同５４−１０６２２８号、同５４−１１８２４６号、同５５−５９４６４号、同５６−６４３３３号、同５６−８１８３６号、同５９−２０４０４１号、同６１−８４６４１号、同６２−１１８３４５号、同６２−２４７３６４号、同６３−１６７３５７号、同６３−２１４７４４号、同６３−３０１９４１号、同６４−９４５２号、同６４−９４５４号、同６４−６８７４５号、特開平１−１０１５４３号、同１−１０２４５４号、同２−７９２号、同２−４２３９号、同２−４３５４１号、同４−２９２３７号、同４−３０１６５号、同４−２３２９４６号、同４−３４６３３８号等に記載されている。
【０１８３】
本発明においては、前記高沸点有機溶媒と共に低沸点有機溶媒を併用することができる。該低沸点有機溶媒は常圧で沸点１５０℃以下（通常、約３０℃以上）の有機溶媒であり、例えばエステル類（例えばエチルアセテート、ブチルアセテート、エチルプロピオネート、β−エトキシエチルアセテート、メチルセロソルブアセテート）、アルコール類（例えばイソプロピルアルコール、ｎ−ブチルアルコール、セカンダリーブチルアルコール）、ケトン類（例えばメチルイソブチルケトン、メチルエチルケトン、シクロヘキサノン）、アミド類（例えばジメチルホルムアミド、Ｎ−メチルピロリドン）、エーテル類（例えばテトラヒドロフラン、ジオキサン）等が好適に挙げられる。
【０１８４】
前記の通り着色微粒子分散物を作製する際は、前記高沸点有機溶媒に、場合によっては前記高沸点有機溶媒と前記低沸点有機溶媒との混合溶媒に、前記色素を溶かした油相を、前記水系媒体による水相中に分散し、該油相の微少油滴（前記分散粒子）を形成することにより行われる。前記油相の微少油滴（前記分散粒子）の形成には、前記水相中に前記油相を添加する方法が一般的であるが、前記油相中に前記水相を滴下して行く、いわゆる転相乳化法も好ましく用いることができる。
【０１８５】
着色微粒子分散物を作製する際、前記水相及び前記油相のいずれか又は両方に、後述する界面活性剤、湿潤剤、染料安定化剤、乳化安定剤、防腐剤、防黴剤等の添加剤を必要に応じて添加することができる。
【０１８６】
本発明着色微粒子分散物を作製する際、前記の通り、本発明色素及び油溶性ポリマーを水系媒体中に分散してもよく、本発明色素及び高沸点有機溶媒を水系媒体中に分散してもよく、更には、本発明色素及び高沸点有機溶媒及び油溶性ポリマーを水系媒体中に分散してもよい。
【０１８７】
色素を含有する微粒子は、色素を含有するポリマーコアとポリマーシェルを有してもよい。ポリマーコアは、主として色素を包含し、その堅牢性や色調を保持するのに寄与する。一方ポリマーシェルは色素を包含した微粒子のインク分散物としての安定性を増す事に寄与し、さらにメディア上での色素の定着を促進、凝集を防止し、画質の向上に寄与する。また、色素の堅牢性、色調の保持にも貢献する。
【０１８８】
本発明においては、色素含有微粒子は、色素を含有するポリマーコアとポリマーシェルを有していることが好ましい態様の一つである。シェルにおける色素含有率（濃度）は、コア／シェル化を行っていないコアにおける色素含有率（濃度）の０．８以下であることが好ましく、更に好ましくは０．５以下である。
【０１８９】
色素含有率（濃度）は、ＴＯＦ−ＳＩＭＳのような質量分析装置で測定する事ができる。ＴＯＦ−ＳＩＭＳでは、個々の微粒子表面について、先ず質量数１〜１０００のイオンの総量を測定し、その中で色素に起因するイオンの総量から、色素含有率を求めることができる。シェルとコア／シェル化を行っていないコア、それぞれの色素含有率を比較する。ＴＯＦ−ＳＩＭＳでは、表面から深さ方向に数ｎｍの元素分析ができるため本発明の様なコア／シェル微粒子の分析が可能である。粒子径は５ｎｍ以下５００ｎｍ以下が好ましく、１０ｎｍ以上３００ｎｍ以下がさらに好ましい。
【０１９０】
体積平均粒子径は、透過型電子顕微鏡（ＴＥＭ）写真の投影面積（少なくとも１００粒子以上に対して求める）の平均値から得られた円換算平均粒径を、球形換算して求められる。体積平均粒子径とその標準偏差を求め、標準偏差を体積平均粒子径で割ることで変動係数を求められる。或いは、動的光散乱法を利用して変動係数を求めることも出来る。例えば、大塚電子製レーザー粒径解析システムや、マルバーン社製ゼータサイザーを用いて求める事が出来る。
【０１９１】
粒子径の変動係数は、粒子径の標準偏差を粒子径で割った値であるが、この値が大きいほど粒子径の分布が広い事を意味する。体積平均粒子径の変動係数が８０％を越えると、粒径分布が非常に広くなり、コアシェルの厚みが不均一となり易く、粒子間の表面物性にばらつきが生じ易くなる。表面物性のばらつきは粒子の凝集を招きやすく、インクジェットヘッドの詰まりを起こし易い。また、粒子の凝集はメディア上で、色素の光散乱を招き易く、画質の低下も招き易くする。変動係数は５０％以下が好ましく、３０％以下がさらに好ましい。
【０１９２】
本発明においては、シェルに用いられるポリマー量が総ポリマー量の５質量％以上９５質量％以下であることが好ましい。５質量％より少ないとシェルの厚みが不十分で、色素を多く含有するコアの一部が粒子表面に現れ易くなる。また、シェルのポリマーが多すぎると、コアの色素保護能低下を起こし易い。さらに好ましくは１０質量％以上９０質量％以下である。
【０１９３】
色素の総量は総ポリマー量に対して２０質量％以上１，０００質量％以下であることが好ましい。色素量がポリマーに比して少なすぎると、吐出後の画像濃度が上がらず、また、色素質量が多すぎるとポリマーの保護能が十分に得られない。
【０１９４】
本発明におけるコア／シェルは、最初に色素を含有するポリマーコアを作製した後、ポリマーシェルを設ける方法と、コア／シェルを同時に設ける手法が考えられる。
【０１９５】
（微粒子コア作製後にシェルを設ける場合）
コアとなる色素含有ポリマーは、各種の手法で調製することができる。例えばモノマー中に油溶性色素を溶解させ、水中で乳化後、重合によりポリマー中に色素を封入する方法、ポリマーと色素を有機溶剤中に溶解し、水中で乳化後有機溶剤を除去する方法、色素溶液に多孔質のポリマー微粒子を添加し、色素を微粒子に吸着、含浸させる手法などがある。それにポリマーシェルを設ける手法としては、コアとなるポリマーの水系分散物に水溶性のポリマー分散剤を添加し吸着させる手法、モノマーを徐々に滴下し、重合と同時にコア表面に沈着させる方法、あるいは、有機溶剤に溶解したポリマーを徐々に滴下し、析出と同時にコア表面に吸着させる方法などがある。
【０１９６】
あるいは、顔料をポリマーと混練し、その後水系で分散しポリマー被覆顔料コアを作製し、さらに上記の方法によりシェル化を行うことも可能である。
【０１９７】
（微粒子形成時にコアとシェルを同時に設ける手法）
コアとなるポリマーと色素を、重合後にシェルとなるモノマーに溶解または分散し、水中で懸濁後重合する手法や、その液を活性剤ミセルを含有する水中に徐々に滴下しながら乳化重合していく手法などがある。モノマーがコア、ポリマーがシェルとなってもよい。あるいは、重合後にコアとなりうるモノマーとシェルとなりうるモノマー混合液に色素を溶解または分散し、懸濁重合あるいは乳化重合する手法がある。
【０１９８】
（コア／シェル化の評価）
実際にコア／シェル化されているかを評価することは重要である。本発明においては、個々の粒子径が２００ｎｍ以下と非常に微小であるため、分析手法は分解能の観点から限られる。このような目的に沿う分析手法としては、ＴＥＭやＴＯＦ−ＳＩＭＳなどが適用できる。ＴＥＭによりコアシェル化した微粒子を観察する場合、カーボン支持膜上に分散液を塗布、乾燥させ観察することができる。ＴＥＭの観察像は、有機物であるポリマーの種類のみではコントラスト差が小さい場合があるため、コアシェル化されているかどうかを評価するために、微粒子を、４酸化オスミウム、４酸化ルテニウム、クロロスルホン酸／酢酸ウラニル、硫化銀等を用いて染色することが好ましい。コアだけの微粒子を染色しそのＴＥＭ観察を行い、シェルを設けたものと比較する。さらに、シェルを設けた微粒子と設けていない微粒子を混合後、染色し、染色度合いの異なる微粒子の割合がシェルの有無に一致しているかの確認を行う。
【０１９９】
ＴＯＦ−ＳＩＭＳような質量分析装置では、粒子表面にシェルを設けることで表面近傍の色素量がコアだけの時よりも減少していることを確認する。色素にコアシェルのポリマーに含有されていない元素がある場合、その元素をプローブとして色素含有量の少ないシェルが設けられたかを確認することができる。
【０２００】
即ち、色素含有率（濃度）は、ＴＯＦ−ＳＩＭＳによって、個々の微粒子表面について、先ず質量数１〜１，０００のイオンの総量を測定し、その中で色素に含有されるコアシェルのポリマーに含有されていない元素に由来するイオンの総量との比から求めることができる。この方法によりシェルとコア／シェル化を行っていないコア、それぞれの色素含有率を比較することによりそれぞれの色素含有率（濃度）を測定できる。ＴＯＦ−ＳＩＭＳでは、表面から深さ方向に数ｎｍの元素分析ができるため本発明の様なコア／シェル微粒子の分析が可能である。
【０２０１】
そのような元素がない場合、適当な染色剤を用いてシェル中の色素含有量がシェルを設けていないものと比較することができる。
【０２０２】
又、コアシェル粒子をエポキシ樹脂内に埋胞し、ミクロトームで超薄い切片を作製、染色を行うことでコアシェル化はより明瞭に観察できる。上記のように、ポリマーや、色素にプローブとなりうる元素がある場合、ＴＯＦ−ＳＩＭＳやＴＥＭによってコアシェルの組成、色素のコアとシェルへの分布量を見積もることもできる。
【０２０３】
必要な粒子径を得るには、処方の最適化と、適当な乳化法の選定が重要である。処方は用いる色素、ポリマーによって異なるが、水中の分散物であるので、コアを構成するポリマーよりシェルを構成するポリマーの方が一般的に親水性が高いことが必要である。また、シェルを構成するポリマーに含有される色素は、前記のようにコアを構成するポリマー中より少ないことが好ましく、色素もシェルを構成するポリマーよりも親水性の低いことが必要である。親水性、疎水性は、例えば溶解性パラメータ（ＳＰ）を用いて見積もることができる。溶解性パラメータは、その値や、測定、計算法がＰＯＬＹＭＥＲ  ＨＡＮＤＢＯＯＫ  第４版（ＪＯＨＮ  ＷＩＬＥＹ  ＆  ＳＯＮＳ，ＩＮＣ．）６７５ページからの記載が参考になる。
【０２０４】
また、コア／シェルで用いられるポリマーは、その数平均分子量が５００〜１００，０００、特に１，０００〜３０，０００であることが、印刷後の製膜性、その耐久性及び分散物の形成性の点から好ましい。
【０２０５】
該ポリマーのＴｇは、各種用いることが可能であるが、用いるポリマーのうち、少なくとも１種以上はＴｇが１０℃以上であるものを用いる方が好ましい。
【０２０６】
本発明においては、一般に知られているすべてのポリマーを使用可能であるが、特に好ましいポリマーは、主な官能基としてアセタール基を含有するポリマー、炭酸エステル基を含有するポリマー、水酸基を含有するポリマーおよびエステル基を有するポリマーである。上記のポリマーは、置換基を有していてもよく、その置換基は直鎖状、分岐、あるいは環状構造をとっていてもよい。また、上記の官能基を有するポリマーは、各種のものが市販されているが、常法によって合成することもできる。また、これらの共重合体は、例えば１つのポリマー分子中にエポキシ基を導入しておき、後に他のポリマーと縮重合させたり、光や放射線を用いてグラフト重合を行っても得られる。
【０２０７】
本発明の着色微粒子分散物において、本発明色素を含有するポリマーコア及びポリマーシェルを作製する際、高沸点有機溶媒を用いてもよい。
【０２０８】
本発明で用いられる界面活性剤としては、例えば、脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等のアニオン系界面活性剤や、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等のノニオン系界面活性剤、また、アセチレン系ポリオキシエチレンオキシド界面活性剤であるＳＵＲＦＹＮＯＬＳ（Ａｉｒ  Ｐｒｏｄｕｃｔｓ＆Ｃｈｅｍｉｃａｌｓ社）、また、Ｎ，Ｎ−ジメチル−Ｎ−アルキルアミンオキシド等のアミンオキシド型の両性界面活性剤、また、特開昭５９−１５７６３６号の第（３７）〜（３８）頁、リサーチ・ディスクロージャーＮｏ．３０８１１９（１９８９年）記載のものも好適に挙げられる。
【０２０９】
本発明においては、これらの界面活性剤と共に、乳化直後の安定化を図る目的で水溶性ポリマーを添加することができる。前記水溶性ポリマーとしては、例えば、ポリビニルアルコール、ポリビニルピロリドン、ポリエチレンオキサイド、ポリアクリル酸、ポリアクリルアミドやこれらの共重合体、また、多糖類、カゼイン、ゼラチン等の天然水溶性ポリマー、などが好適に挙げられる。
【０２１０】
前記乳化分散により、前記油溶性色素を分散させて着色微粒子分散物とする場合、特に重要なのは、その粒子サイズのコントロールである。インクジェット記録方法により画像を形成した際の色純度や濃度を高めるには、前記色素分散物における分散粒子の平均粒子サイズを小さくすることが必須であり、体積平均粒子サイズで５００ｎｍ以下が好ましい。
【０２１１】
これらの粗大粒子を除去する方法としては、公知の遠心分離法、精密濾過法等を用いることができる。これらの分離手段は、乳化分散直後に行ってもよいし、乳化分散物に湿潤剤や界面活性剤等の各種添加剤を加えた後、インクカートリッジに充填する直前でもよい。前記色素分散液における分散粒子の平均粒子サイズを小さくし、かつ粗大粒子をなくす有効な手段として、機械的攪拌を行う乳化分散装置を好適に用いることができる。
【０２１２】
前記乳化分散装置としては、簡単なスターラーやインペラー撹拌方式、インライン撹拌方式、コロイドミル等のミル方式、超音波方式など公知の装置を用いることができるが、本発明においては、高圧乳化分散装置が好ましく、その中でも、高圧ホモジナイザーを特に好ましい。
【０２１３】
前記高圧ホモジナイザーは、米国特許第４，５３３，２５４号、特開平６−４７２６４号等に詳細な機構が記載されているが、市販の装置としては、ゴーリンホモジナイザー（Ａ．Ｐ．Ｖ  ＧＡＵＬＩＮ  ＩＮＣ．）、マイクロフルイダイザー（ＭＩＣＲＯＦＬＵＩＤＥＸ  ＩＮＣ．）、アルティマイザー（株式会社スギノマシン）等が挙げられる。
【０２１４】
又、近年になって米国特許第５，７２０，５５１号に記載されているような、超高圧ジェット流内で微粒子化する機構を備えた高圧ホモジナイザーは本発明の乳化分散に特に有効である。この超高圧ジェット流を用いた乳化分散装置の例として、ＤｅＢＥＥ２０００（ＢＥＥ  ＩＮＴＥＲＮＡＴＩＯＮＡＬ  ＬＴＤ．）が挙げられる。
【０２１５】
前記高圧乳化分散装置を用いて乳化分散する際の圧力としては、５０ＭＰａ以上（５００ｂａｒ以上）が好ましく、６０ＭＰａ以上（６００ｂａｒ以上）がより好ましく、１８０ＭＰａ以上（１８００ｂａｒ以上）が更に好ましい。本発明においては、前記乳化分散の際、例えば、撹拌乳化機で乳化した後、高圧ホモジナイザーを通す等の方法で２種以上の乳化装置を併用するのが特に好ましい。また、一度これらの乳化装置で乳化分散した後、湿潤剤や界面活性剤等の添加剤を添加した後、カートリッジにインクジェット用インクを充填する間に再度高圧ホモジナイザーを通過させるのも好ましい。
【０２１６】
前記乳化分散の際、前記高沸点有機溶媒に加えて前記低沸点有機溶媒を含む場合、前記乳化物の安定性及び安全衛生上の観点から、前記低沸点溶媒を実質的に除去するのが好ましい。前記低沸点溶媒を実質的に除去する方法としては、該低沸点有機溶媒の種類に応じて各種の公知の方法、例えば、蒸発法、真空蒸発法、限外濾過法等を採用することができる。前記低沸点有機溶剤の除去工程は、乳化直後、できるだけ速やかに行うのが好ましい。
【０２１７】
本発明の黒色組成物は、各種分野に使用することができ、筆記用水性インク、水性印刷インク、情報記録用インク等のインク組成物として好適に使用することができ、以下に説明する本発明のインクジェット用インクに、特に好適に使用することができる。
【０２１８】
（インクジェット用インク）
本発明のインクジェット用インクは、前記本発明の着色組成物を含んでなり、更に必要に応じて適宜選択したその他の成分を含有していてもよい。その他の成分としては、例えば、乾燥防止剤、浸透促進剤、紫外線吸収剤、酸化防止剤、防黴剤、ｐＨ調節剤、表面張力調整剤、消泡剤、粘度調整剤、分散剤、分散安定剤、防錆剤、キレート剤等の公知添加剤が挙げられる。
【０２１９】
前記乾燥防止剤は、インクジェット記録方法に用いるノズルのインク噴射口において該インクが乾燥することによる目詰まりを防止する目的で好適に使用される。前記乾燥防止剤としては、水より蒸気圧の低い水溶性有機溶剤が好ましい。該乾燥防止剤の具体例としては、エチレングリコール、プロピレングリコール、ジエチレングリコール、ポリエチレングリコール、チオジグリコール、ジチオグリコール、２−メチル−１，３−プロパンジオール、１，２，３−ヘキサトリオール、アセチレングリコール誘導体、グリセリン、トリメチロールプロパン等に代表される多価アルコール類、エチレングリコールモノメチル（又はエチル）エーテル、トリエチレングリコールモノエチル（又はブチル）エーテル等の多価アルコールの低級アルキルエーテル類、２−ピロリドン、Ｎ−メチル−２−ピロリドン、１，３−ジメチル−２−イミダゾリジノン、Ｎ−エチルモルホリン等の複素環類、スルホラン、ジメチルスルホキシド、３−スルホレン等の含硫黄化合物、ジアセトンアルコール、ジエタノールアミン等の多官能化合物、尿素誘導体等が挙げらる。これらの内グリセリンジエチレングリコール等の多価アルコールがより好ましい。これらは、一種単独で用いてもよいし、二種以上を併用してよい。これらの乾燥防止剤は、インク中に１０〜５０質量部含有することが好ましい。
【０２２０】
前記浸透促進剤としては、例えば、エタノール、イソプロパノール、ブタノール、ジエチレングリコールモノブチルエーテル、トリエチレングリコールモノブチルエーテル、１，２−ヘキサンジオール等のアルコール類やラウリル硫酸ナトリウム、オレイン酸ナトリウムや上記乳化分散用界面活性剤として掲げたノニオン性界面活性剤等が挙げられる。これらは、インクジェット用インク中に、１０〜３０質量％添加されれば十分な効果があり、印字の滲み、紙抜け（プリントスルー）を起こさない範囲で添加される。
【０２２１】
前記紫外線吸収剤は、画像の保存性を向上させる目的で使用され、例えば、特開昭５８−１８５６７７号公報、同６１−１９０５３７号公報、特開平２−７８２号公報、同５−１９７０７５号公報、同９−３４０５７号公報等に記載されたベンゾトリアゾール系化合物、特開昭４６−２７８４号公報、特開平５−１９４４８３号公報、米国特許第３，２１４，４６３号等に記載されたベンゾフェノン系化合物、特公昭４８−３０４９２号公報、同５６−２１１４１号公報、特開平１０−８８１０６号公報等に記載された桂皮酸系化合物、特開平４−２９８５０３号公報、同８−５３４２７号公報、同８−２３９３６８号公報、同１０−１８２６２１号公報、特表平８−５０１２９１号公報等に記載されたトリアジン系化合物、リサーチディスクロージャーＮｏ．２４２３９号に記載された化合物やスチルベン系、ベンズオキサゾール系化合物に代表される紫外線を吸収して蛍光を発する化合物、いわゆる蛍光増白剤なども挙げられる。
【０２２２】
前記酸化防止剤は、画像の保存性を向上させる目的で使用され、例えば、各種の有機系及び金属錯体系の褪色防止剤が好適に挙げられる。前記有機系の褪色防止剤としては、例えば、ハイドロキノン類、アルコキシフェノール類、ジアルコキシフェノール類、フェノール類、アニリン類、アミン類、インダン類、クロマン類、アルコキシアニリン類、ヘテロ環類などが挙げられる。前記金属錯体系の褪色防止剤としては、ニッケル錯体、亜鉛錯体などが挙げられ、具体的には、リサーチディスクロージャーＮｏ．１７６４３の第ＶＩＩのＩないしＪ項、同Ｎｏ．１５１６２、同Ｎｏ．１８７１６の６５０頁左欄、同Ｎｏ．３６５４４の５２７頁、同Ｎｏ．３０７１０５の８７２頁、同Ｎｏ．１５１６２に引用された特許に記載された化合物や特開昭６２−２１５２７２号公報の１２７頁〜１３７頁に記載された代表的化合物の一般式及び化合物例に含まれる化合物などが好適に挙げられる。
【０２２３】
前記防黴剤としては、例えば、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。これらはインク中に０．０２〜１．００質量％使用するのが好ましい。
【０２２４】
前記ｐＨ調整剤としては、例えば、水酸化リチウム、水酸化カリウム等のアルカリ金属の水酸化物、炭酸ナトリウム、炭酸水素ナトリウム等の炭酸塩、酢酸カリウム、ケイ酸ナトリウム、リン酸二ナトリウム等の無機塩基、Ｎ−メチルジエタノールアミン、トリエタノールアミン等の有機塩基が挙げられる。
【０２２５】
前記表面張力調整剤としては、例えば、ノニオン、カチオンあるいはアニオン界面活性剤が挙げられる。例えば、上記の乳化分散に用いる界面活性剤を用いることができるが、ここで用いられる界面活性剤は２５℃での水に対する溶解度が０．５％以上のものが好ましい。
【０２２６】
前記分散剤及び前記分散安定剤としては、上述のカチオン、アニオン、ノニオン系の各種界面活性剤、などが好適に挙げられる。前記消泡剤としては、フッソ系、シリコーン系化合物やＥＤＴＡに代表されるれるキレート剤等などが挙げられる。
【０２２７】
なお、インクジェット用インクのｐＨとしては、保存安定性の向上の点で、６〜１０が好ましく、７〜１０がより好ましい。前記インクジェット用インクの表面張力としては、２０〜６０ｍＮ／ｍが好ましく、２５〜４５ｍＮ／ｍがより好ましい。前記インクジェット用インクの粘度としては、３０ｍＰａ・ｓ以下が好ましく、２０ｍＰａ・ｓ以下がより好ましい。本発明のインクジェット用インクは、以下の本発明のインクジェット記録方法に好適に用いられる。
【０２２８】
本発明のコア／シェルの形態を有する色素含有ポリマー微粒子は、ポリマー量として本発明のポリマー含有着色微粒子分散物を含有してなるインクジェット用インク中に０．５〜５０質量％配合されることが好ましく、０．５〜３０質量％配合されることが更に好ましい。上記ポリマーの配合量が０．５質量％に満たないと、色素の保護能が十分でなく、５０質量％を超えると、分散物のインクとしての保存安定性が低下したり、ノズル先端部でのインク蒸発に伴うインクの増粘や分散物の凝集が起こることによってプリンタヘッドの目詰りが起こる場合があるので、上記範囲内とすることが好ましい。
【０２２９】
一方、上記色素は、該インク中に１〜３０質量％配合されることが好ましく、１．５〜２５質量％配合されることが更に好ましい。上記色素の配合量が１質量％に満たないと印字濃度が不十分であり、３０質量％を超えると分散物の経時安定性が低下し、凝集等による粒径増大の傾向があるので、上記範囲内とすることが好ましい。
【０２３０】
更に、該分散物には従来公知の各種添加剤、例えば多価アルコール類のような湿潤剤、分散剤、シリコーン系等の消泡剤、クロロメチルフェノール系等の防黴剤及び／又はＥＤＴＡ等のキレート剤、又、亜硫酸塩等の酸素吸収剤等が含有されていてもよい。
【０２３１】
ここで、上記湿潤剤としては、例えばエチレングリコール、プロピレングリコール、ジエチレングリコール、トリエチレングリコール、テトラエチレングリコール、ポリエチレングリコール、グリセリン、ジエチレングリコールジエチルエーテル、ジエチレングリコールモノｎ−ブチルエーテル、エチレングリコールモノメチルエーテル、エチレングリコールモノエチルエーテル、エチレングリコールモノブチルエーテル、メチルカルビトール、エチルカルビトール、ブチルカルビトール、エチルカルビトールアセテート、ジエチルカルビトール、トリエチレングリコールモノメチルエーテル、トリエチレングリコールモノエチルエーテル、プロピレングリコールモノメチルエーテル等の多価アルコール及びそのエーテル、アセテート類、Ｎ−メチル−２−ピロリドン、１，３−ジメチルイミダゾリジノン、トリエタノールアミン、ホルムアミド、ジメチルホルムアミド等の含窒素化合物類、ジメチルサルフォキサイドの一種又は二種以上を使用することができる。これらの湿潤剤の配合量に特に制限はないが、上記インク中に好ましくは０．１〜５０質量％配合することができ、更に好ましくは０．１〜３０質量％配合することができる。
【０２３２】
また、上記分散剤としては、特に制限されるものではないが、そのＨＬＢ値が８〜１８であることが、分散剤としての効果が発現し、分散物の粒子径の増大抑制効果がある点から好ましい。
【０２３３】
分散剤として市販品も使用することができる。そのような市販品としては、例えば花王（株）製の分散剤デモールＳＮＢ，ＭＳ，Ｎ，ＳＳＬ，ＳＴ，Ｐ（商品名）が挙げられる。
【０２３４】
分散剤の配合量に特に制限はないが、本発明のインク中に、０．０１〜１０質量％配合されることが好ましい。該化合物の配合量が０．０１質量％に満たないと分散物の小粒径化が困難であり、１０質量％を超えると分散物の粒径が増大したり分散物安定性が低下し、ゲル化するおそれがあるので、上記範囲内とすることが好ましい。
【０２３５】
また、上記消泡剤としては、特に制限なく、市販品を使用することができる。
そのような市販品としては、例えば信越シリコーン社製のＫＦ９６、６６、６９、ＫＳ６８、６０４、６０７Ａ、６０２、６０３、ＫＭ７３、７３Ａ、７３Ｅ、７２、７２Ａ、７２Ｃ、７２Ｆ、８２Ｆ、７０、７１、７５、８０、８３Ａ、８５、８９、９０、６８−１Ｆ、６８−２Ｆ（商品名）等が挙げられる。これら化合物の配合量に特に制限はないが、本発明のポリマーエマルジョン型水系インク中に、０．００１〜２質量％配合されることが好ましい。該化合物の配合量が０．００１質量％に満たないとインク調製時に泡が発生し易く、又、インク内での小泡の除去が難しく、２質量％を超えると泡の発生は抑えられるものの、印字の際、インク内でハジキが発生し印字品質の低下が起こる場合があるので、上記範囲内とすることが好ましい。
【０２３６】
次に本発明におけるインクジェット記録方法について詳述する。
本発明のインクジェット用インクを吐出して画像形成を行う際に、使用するインクジェットヘッドはオンデマンド方式でもコンティニュアス方式でも構わない。又吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（Ｒ）型等）等など何れの吐出方式を用いても構わない。
【０２３７】
インクジェット記録方式には、特に制限はなく、公知の方式、例えば静電誘引力を利用してインクを吐出させる電荷制御方式、ピエゾ素子の振動圧力を利用するドロップオンデマンド方式（圧力パルス方式）、電気信号を音響ビームに変えインクに照射して放射圧を利用してインクを吐出させる音響インクジェット方式、及びインクを加熱して気泡を形成し、生じた圧力を利用するサーマルインクジェット方式、等のいずれであってもよい。なお、前記インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式、が含まれる。
【０２３８】
本発明のインクジェット記録用水系インクを用いた画像形成方法においては、例えば、インクジェット記録用水系インクを装填したプリンター等により、デジタル信号に基づきインクジェットヘッドよりインクを液滴として吐出させインク受容体に付着させることで、例えばインクジェット画像記録媒体上にインクジェット記録画像が形成されたインクジェットプリントが得られる。
【０２３９】
本発明のポリマーエマルジョン型水系インクは、インクジェット記録用のインクとして以外に、例えば、一般の万年筆、ボールペン、サインペン等の筆記具用のインクとしても使用可能である。本発明の分散物を乾燥し、微粒の粉体を得ることもできる。得られた粉体は、電子写真のトナーなどにも使用可能である。
【０２４０】
（画像記録媒体）
前記画像記録媒体としては、特に制限はなく、公知の被記録材、即ち普通紙、樹脂コート紙、例えば、特開平８−１６９１７２号公報、同８−２７６９３号公報、同２−２７６６７０号公報、同７−２７６７８９号公報、同９−３２３４７５号公報、特開昭６２−２３８７８３号公報、特開平１０−１５３９８９号公報、同１０−２１７４７３号公報、同１０−２３５９９５号公報、同１０−３３７９４７号公報、同１０−２１７５９７号公報、同１０−３３７９４７号公報帛等に記載されているインクジェット専用紙、フィルム、電子写真共用紙、布帛、ガラス、金属、陶磁器、等が挙げられる。なかでも例えば多孔質層が形成されている所謂空隙層を有する被記録媒体であれば好ましい。上述した支持体の素材或いは形状に特に限定されるものではなく、例えばシート状に形成されたもの以外に立体的な構造を有するものであってもよい。
【０２４１】
本発明においては、前記画像記録媒体の中でも、受像層を支持体上に有してなる記録紙及び記録フィルムが特に好ましい。
【０２４２】
前記支持体としては、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等からなり、必要に応じて従来の公知の顔料、バインダー、サイズ剤、定着剤、カチオン剤、紙力増強剤等の添加剤を混合し、長網抄紙機、円網抄紙機等の各種装置で製造されたもの等が使用可能であり、また、これらの外、合成紙、プラスチックフィルムシートなどであってもよい。前記支持体の厚みとしては、１０〜２５０μｍ程度であり、その坪量としては、１０〜２５０ｇ／ｍ２が好ましい。
【０２４３】
前記支持体には、そのまま前記受像層を設けてもよいし、バックコート層を更に設けてもよく、また、デンプン、ポリビニルアルコール等でサイズプレスやアンカーコート層を設けた後、前記受像層及びバックコート層を設けてもよい。前記支持体には、マシンカレンダー、ＴＧカレンダー、ソフトカレンダー等のカレンダー装置により平坦化処理を行ってもよい。
【０２４４】
前記支持体の中でも、両面をポリオレフィン（例えば、ポリエチレン、ポリスチレン、ポリエチレンテレフタレート、ポリブテン及びそれらのコポリマー等）でラミネートした紙及びプラスチックフイルムがより好ましく用いられる。ポリオレフィン中に、白色顔料（例、酸化チタン、酸化亜鉛）又は色味付け色素（例、コバルトブルー、群青、酸化ネオジウム）を添加することが好ましい。
【０２４５】
前記受像層は、前記支持体上に設けられ、顔料や水性バインダーが含有される。前記顔料としては、白色顔料が好ましく、該白色顔料としては、例えば、炭酸カルシウム、カオリン、タルク、クレー、珪藻土、合成非晶質シリカ、珪酸アルミニウム、珪酸マグネシウム、珪酸カルシウム、水酸化アルミニウム、アルミナ、リトポン、ゼオライト、硫酸バリウム、硫酸カルシウム、二酸化チタン、硫化亜鉛、炭酸亜鉛等の無機顔料、スチレン系ピグメント、アクリル系ピグメント、尿素樹脂、メラミン樹脂等の有機顔料、等が好適に挙げられる。これらの白色顔料の中でも、無機顔料が好ましく、多孔性無機顔料がより好ましく、細孔面積の大きな合成非晶質シリカ等が、特に好ましい。前記合成非晶質シリカは、乾式製造法によって得られる無水珪酸及び湿式製造法によって得られる含水珪酸のいずれも使用可能であるが、特に含水珪酸を使用することが好ましい。
【０２４６】
前記水性バインダーとしては、例えば、ポリビニルアルコール、シラノール変性ポリビニルアルコール、デンプン、カチオン化デンプン、カゼイン、ゼラチン、カルボキシメチルセルロース、ヒドロキシエチルセルロース、ポリビニルピロリドン、ポリアルキレンオキサイド、ポリアルキレンオキサイド誘導体等の水溶性高分子、スチレンブタジエンラテックス、アクリルエマルジョン等の水分散性高分子等が挙げられる。これらの水性バインダーは、一種単独で使用してもよいし、二種以上を併用してもよい。これらの中でも、ポリビニルアルコール、シラノール変性ポリビニルアルコールが、前記顔料に対する付着性、受像層の耐剥離性の点で好ましい。
【０２４７】
前記受像層は、前記顔料及び前記水性バインダーの外に、媒染剤、耐水化剤、耐光性向上剤、界面活性剤、その他の添加剤を含有することができる。
【０２４８】
前記媒染剤は、不動化されていることが好ましい。そのためには、ポリマー媒染剤が好ましく用いられる。前記ポリマー媒染剤については、特開昭４８−２８３２５号、同５４−７４４３０号、同５４−１２４７２６号、同５５−２２７６６号、同５５−１４２３３９号、同６０−２３８５０号、同６０−２３８５１号、同６０−２３８５２号、同６０−２３８５３号、同６０−５７８３６号、同６０−６０６４３号、同６０−１１８８３４号、同６０−１２２９４０号、同６０−１２２９４１号、同６０−１２２９４２号、同６０−２３５１３４号、特開平１−１６１２３６号の各公報、米国特許第２，４８４，４３０号、同第２，５４８，５６４号、同第３，１４８，０６１号、同第３，３０９，６９０号、同第４，１１５，１２４号、同第４，１２４，３８６号、同第４，１９３，８００号、同第４，２７３，８５３号、同第４，２８２，３０５号、同第４，４５０，２２４号の各明細書に記載がある。特開平１−１６１２３６号公報の２１２〜２１５頁に記載のポリマー媒染剤を含有する画像記録媒体が特に好ましい。同公報記載のポリマー媒染剤を用いると、優れた画質の画像が得られ、かつ画像の耐光性が改善される
前記耐水化剤は、画像の耐水化に有効であり、カチオン樹脂が特に好適に挙げられる。前記カチオン樹脂としては、例えば、ポリアミドポリアミンエピクロルヒドリン、ポリエチレンイミン、ポリアミンスルホン、ジメチルジアリルアンモニウムクロライド重合物、カチオンポリアクリルアミド、コロイダルシリカ等が挙げられ、これらの中でも、ポリアミドポリアミンエピクロルヒドリンが特に好ましい。これらのカチオン樹脂の含有量としては、前記受像層の全固形分に対し１〜１５質量％が好ましく、特に３〜１０質量％であることが好ましい。
【０２４９】
前記耐光性向上剤としては、例えば、硫酸亜鉛、酸化亜鉛、ヒンダーアミン系酸化防止剤、ベンゾフェノン等のベンゾトリアゾール系の紫外線吸収剤等が挙げられる。これらの中でも、硫酸亜鉛が特に好ましい。
【０２５０】
前記界面活性剤は、塗布助剤、剥離性改良剤、スベリ性改良剤あるいは帯電防止剤として機能する。前記界面活性剤については、特開昭６２−１７３４６３号、同６２−１８３４５７号の各公報に記載がある。前記界面活性剤の代わりに有機フルオロ化合物を用いてもよい。前記有機フルオロ化合物は、疎水性であることが好ましい。前記有機フルオロ化合物としては、例えば、フッ素系界面活性剤、オイル状フッ素系化合物（例、フッ素油）及び固体状フッ素化合物樹脂（例、四フッ化エチレン樹脂）が含まれる。前記有機フルオロ化合物については、特公昭５７−９０５３号（第８〜１７欄）、特開昭６１−２０９９４号、同６２−１３５８２６号の各公報に記載がある。
【０２５１】
前記その他の添加剤としては、例えば、顔料分散剤、増粘剤、消泡剤、色素、蛍光増白剤、防腐剤、ｐＨ調整剤、マット剤、硬膜剤、等が挙げられる。なお、前記受像層は、１層であってもよいし、２層以上であってもよい。
【０２５２】
前記受像層の厚みとしては、１０〜５０μｍが好ましく、２０〜４０μｍがより好ましい。
【０２５３】
前記画像記録媒体には、バックコート層を設けることもでき、該バックコート層に添加可能な成分としては、白色顔料、水性バインダー、その他の添加剤、が挙げられる。
【０２５４】
前記バックコート層に含有される白色顔料としては、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、コロイダルアルミナ、擬ベーマイト、水酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント、ポリエチレン、マイクロカプセル、尿素樹脂、メラミン樹脂等の有機顔料等が挙げられる。
【０２５５】
前記バックコート層に含有される水性バインダーとしては、スチレン／マレイン酸塩共重合体、スチレン／アクリル酸塩共重合体、ポリビニルアルコール、シラノール変性ポリビニルアルコール、デンプン、カチオン化デンプン、カゼイン、ゼラチン、カルボキシメチルセルロース、ヒドロキシエチルセルロース、ポリビニルピロリドン等の水溶性高分子、スチレンブタジエンラテックス、アクリルエマルジョン等の水分散性高分子等が挙げられる。
【０２５６】
前記バックコート層に含有されるその他の成分としては、消泡剤、抑泡剤、色素、蛍光増白剤、防腐剤、耐水化剤、等が挙げられる。
【０２５７】
前記画像記録媒体における構成層（バックコート層を含む）には、ポリマーラテックスを添加してもよい。前記ポリマーラテックスは、寸度安定化、カール防止、接着防止、膜のひび割れ防止のような膜物性改良の目的で使用される。前記ポリマーラテックスについては、特開昭６２−２４５２５８号、同６２−１３１６６４８号、同６２−１１００６６号の各公報に記載がある。ガラス転移温度が低い（４０℃以下の）ポリマーラテックスを媒染剤を含む層に添加すると、該層のひび割れやカールを防止することができる。また、ガラス転移温度が高いポリマーラテックスを前記バックコート層に添加すると、該層のカールを防止できる。
【０２５８】
【実施例】
次に、実施例により、本発明を更に詳細に説明する。しかしながら、本発明は、かかる実施例のみに限定されるものでないことはいうまでもない。
【０２５９】
以下に、合成例で示す色素１０および色素４１の合成スキームを示す。
実施例１
《合成例１》
（色素１０の合成）
【０２６０】
【化３４】
2004315732.tif 000030
【０２６１】
（化合物１−１の合成）
蒸留塔のついた三つ口フラスコにドデカノール２６８ｇ（１．４４モル）と水酸化カリウム１６．２ｇ（０．２８８モル）をいれ、攪拌しながら１８０℃までゆっくり昇温させた。内温が１８０℃に到達し、発生した水分が完全に留去したのち、さらに二時間攪拌する。内温を維持したまま、アシッド・ブルー４０ｇ（０．０９６１モル）を粉体のまま添加し、更に３時間反応させる。反応液を６０℃まで冷却した後、ヘプタン５００ｍｌを加え攪拌、内温５℃まで冷却後更に２時間攪拌した。こうして析出した結晶を濾別。得られた結晶をメタノールで再結晶し、化合物１−１を３５．９ｇ（７５％）得た。
【０２６２】
（化合物１−２の合成）
冷却管のついた３口フラスコに化合物１−１  ３５．９ｇ（０．０７２１モル）、水酸化カリウム−エタノール懸濁液（１２．１ｇ（０．２１６モル）−２００ｍｌ）、アセトン４２ｇ（０．７２１モル）を加え３時間還流させた。反応液を冷却後、１Ｌの氷冷水に内容物をあけ、析出した褐色固体を濾取した。乾燥後メタノールで熱懸濁洗浄、濾取し化合物１−２を２３．７ｇ（６３％）得た。
【０２６３】
（化合物１−３の合成）
３口フラスコに化合物１−２  １０ｇ（０．０１９２モル）、水を１００ｍｌ加え攪拌しながら冷却した。この懸濁溶液に、濃塩酸１３．４ｍｌを内温が１０℃以上に上昇しない様に加えた。亜硝酸ナトリウム６．６ｇ（０．０９６０モル）１０ｍｌ水溶液を冷却したまま２０分間かけ滴下し、その後室温に戻して更に２時間反応させた。反応液冷却後、反応液を１０％水酸化ナトリウムでｐＨ＝５まで中和後、酢酸エチルを加え有機層を分離、さらに逆抽出を行った後、合わせた有機層を乾燥、濃縮して、粗製物を８．９６ｇ得た。この粗製物をカラムクロマトグラフィーで分離、精製（酢酸エチル）し、化合物１−３を４．２２ｇ（４０％）得た。
【０２６４】
（色素１０の合成）
冷却管のついた３口フラスコに化合物１−３  ４．２２ｇ（０．００７６８モル）、炭酸ナトリウム２．４４ｇ（０．０２３０モル）、エタノール３０ｍｌ、ジメチルホルムアミド１０ｍｌを加え攪拌しながら内温を６０℃まで上昇させた。化合物Ａ  １．６９ｇ（０．００７６８モル）を加えた後、還流温度まで内温を上昇させ、３時間反応させた。反応液を冷却後、３００ｍｌの氷冷水に内容物をあけ、析出した固体を濾取、乾燥させ、４．５８ｇの粗製物を得た。この粗製物をメタノールで再結晶し、色素１０を３．３５ｇ（５８％）得た。Λｍａｘ（アセトン）：４６２ｎｍ、５５３ｎｍ
実施例２
《合成例２》
（色素４１の合成）
【０２６５】
【化３５】
2004315732.tif 000031
【０２６６】
（化合物２−１の合成）
蒸留塔のついた三つ口フラスコに３−ペンタデシルフェノール４３８ｇ（１．４４モル）と水酸化カリウム１６．２ｇ（０．２８８モル）を加え、攪拌しながら内温１６０〜１７０℃までゆっくり昇温させた。内温が１６０〜１７０℃に到達し、発生した水分が完全に留去したのち、さらに二時間攪拌させた。内温を維持したまま、アシッド・ブルー４０ｇ（０．０９６１モル）を粉体のまま添加し、更に３時間反応させた。反応液を６０℃まで冷却した後、メタノール１Ｌを加え攪拌、内温５℃まで冷却後更に２時間攪拌した。析出した固体を濾別した後、得られた固体をヘプタンで懸濁洗浄して大量の未反応３−ペンタデシルフェノールを除去した。濾液を濃縮後、カラムクロマトグラフィー（ヘキサン〜ヘキサン／酢酸エチル＝１００／１）で分離、精製を行い、化合物２−１を３６．４ｇ（６１％）得た。
【０２６７】
（化合物２−２の合成）
冷却管のついた３口フラスコに化合物Ｂ  １８．３ｇ（０．０５９１モル）、１，２−ジクロロベンゼン１００ｍｌを加え攪拌しながら、オキシ塩化リン１１．８ｇ（０．０７６８モル）を５分かけて室温のまま滴下した。そのまま室温で二時間攪拌した後、化合物２−１を３６．４ｇ（０．０５９１モル）加え、内温が１５０〜１６０℃になるまで上昇させた。内温が上昇後、更に１時間反応させた。反応液を冷却後、トリエチルアミンを加え３０分攪拌した。析出した不溶物を濾別し、濾液を減圧濃縮して１，２−ジクロロベンゼンを除去し、粗製物３３．７ｇを得た。この粗製物をカラムクロマトグラフィー（トルエン〜トルエン／酢酸エチル＝１／１）で分離、精製し化合物２−２を２０．９ｇ（４５％）得た。
【０２６８】
（化合物２−３の合成）
３口フラスコに化合物２−２  １０．５ｇ（０．０１３３モル）、水を１００ｍｌ加え攪拌しながら冷却した。この懸濁溶液に、濃塩酸９．３ｍｌを内温が１０℃以上に上昇しない様に加えた。亜硝酸ナトリウム４．６ｇ（０．０６６５モル）１０ｍｌ水溶液を冷却したまま２０分間かけ滴下し、その後室温に戻して更に二時間反応させた。反応液冷却後、反応液を１０％水酸化ナトリウムでｐＨ＝５まで中和後、酢酸エチルを加え有機層を分離、さらに逆抽出を行った後、合わせた有機層を乾燥、濃縮して、粗製物を７．６３ｇ得た。この粗製物をカラムクロマトグラフィーで分離、精製（酢酸エチル）し、化合物２−３を３．７２ｇ（３４％）得た。
（色素４１の合成）
冷却管のついた３口フラスコに化合物２−３  ３．７２ｇ（０．００４５６モル）、炭酸ナトリウム１．４５ｇ（０．０１３７モル）、エタノール３０ｍｌ、ジメチルホルムアミド１０ｍｌを加え攪拌しながら内温を６０℃まで上昇させた。
化合物Ｃ  １．４５ｇ（０．００４５６モル）を加えた後、還流温度まで内温を上昇させ、３時間反応させた。反応液を冷却後、３００ｍｌの氷冷水に内容物をあけ、析出した固体を濾取、乾燥させ、３．９３ｇの粗製物を得た。この粗製物をメタノールで再結晶し、色素４１を３．０６ｇ（６０％）得た。Λｍａｘ（アセトン）：４５７ｎｍ、６６２ｎｍ
実施例３
〈黒色組成物Ａ−１の調製〉
色素４２を４ｇ、色素４３を３．５ｇ、色素４４を４．２ｇに純水を加えて全量を１００ｇとし、加温して撹拌・溶解させ、室温まで放置した後に、０．２０μｍのテフロン（Ｒ）フィルターで濾過して黒色組成物を調製した。以下、これを黒色組成物Ａ−１と略記する。
【０２６９】
〈黒色組成物Ａ−２の調製〉
色素４６を３ｇ、色素４７を３ｇ、Ｄｉｒｅｃｔ  Ｙｅｌｌｏｗ  ４４を３ｇに純水を加えて全量を１００ｇとし、加温して撹拌・溶解させ、室温まで放置した後に０．２０μｍのテフロン（Ｒ）フィルターで濾過して黒色組成物を調製した。以下、これを黒色組成物Ａ−２と略記する。
【０２７０】
更に、表１に示すように、前記色素及び溶媒を変え、又、他の添加成分を加える以外は黒色組成物Ａ−１と同様にして黒色組成物Ａ−３〜Ａ−８、及び比較の黒色組成物Ｂ−１、Ｂ−２を調製した。以下の表１に調製した黒色組成物を纏めた。
【０２７１】
【表１】
2004315732.tif 000032
【０２７２】
別に、以下に従って、黒色微粒子分散物を調製した。
〈黒色微粒子分散物Ａ−９の調製〉
化合物例の色素１を３ｇ、色素２を３．５ｇ、色素４を３ｇ、及び酢酸エチル６０ｇをなす型フラスコに入れ、フラスコ内を窒素置換後、撹拌して色素を完全溶解させた。引き続き、ラウリル硫酸ナトリウム１ｇを含む水溶液１５０ｇを滴下して撹拌した後、超音波分散機（ＵＨ−１５０型、株式会社エスエムテー製）を用いて３００秒間乳化した。その後、減圧下で酢酸エチルを除去し、黒色微粒子分散物を調製した。以下、これを黒色微粒子分散物Ａ−９と略記する。
【０２７３】
〈黒色微粒子分散物Ａ−１０の調製〉
化合物例の色素２を４ｇ、色素８を３．５ｇ、Ｓｏｌｖｅｎｔ  Ｙｅｌｌｏｗ３３を３．８ｇ及び塩化メチレン５０ｇをなす型フラスコに入れ、フラスコ内を窒素置換後、撹拌して色素を完全溶解させた。引き続き、ドデシル硫酸ナトリウム１ｇを含む水溶液１４０ｇを滴下して撹拌した後、超音波分散機（ＵＨ−１５０型、株式会社エスエムテー製）を用いて３００秒間乳化した。その後、減圧下で塩化メチレンを除去し、黒色微粒子分散物を調製した。以下、これを黒色微粒子分散物Ａ−１０と略記する。
【０２７４】
〈黒色微粒子分散物Ａ−１１の調製〉
油溶性ポリマーとしてポリビニルブチラール（積水化学（株）製ＢＬ−Ｓ、平均重合度３５０）１５ｇ、化合物例の色素５を７．５ｇ、化合物例の色素７を７．５ｇ及び酢酸エチル１５０ｇをセパラブルフラスコに入れ、フラスコ内をＮ２置換後、攪拌して上記ポリマー及び色素を完全溶解させた。引き続き、更にラウリル硫酸ナトリウム３ｇを含む水溶液１５０ｇを滴下して撹拌した後、超音波分散機（ＵＨ−１５０型、株式会社エスエムテー製）を用いて３００秒間乳化した。その後、減圧下で酢酸エチルを除去し、黒色微粒子分散物を調製した。以下、これを黒色微粒子分散物Ａ−１１と略記する。
【０２７５】
〈黒色微粒子分散物Ａ−１２の調製〉
油溶性ポリマーとして、ＰＭＭＡ樹脂（旭化成社製デルペット５６０Ｆ）３ｇとＢＬ−Ｓ：７ｇの混合物を用い、化合物例の色素８を７ｇ、色素９を６ｇ及び酢酸エチル１００ｇ、イソプロピルアルコール５０ｇ、及び高沸点有機溶媒（Ｓ−３０）２ｇの混合液をセパラブルフラスコに入れ、フラスコ内をＮ２置換後、撹拌して上記ポリマー及び色素を完全溶解させた。
【０２７６】
引き続き、更にラウリル硫酸ナトリウム３ｇを含む水溶液１５０ｇを滴下して撹拌した後、高速撹拌型乳化分散機ＴＫロボミックスＡＧ−０３型（特殊機化工業社製）を用い、ステーターとタービンを有する撹拌部において１５０００ｒｐｍで２０分間乳化した。その後、減圧下で酢酸エチル及びイソプロピルアルコールを除去し、黒色微粒子分散物を調製した。以下、これを黒色微粒子分散物Ａ−１２と略記する
〈黒色微粒子分散物Ａ−１３の調製〉
化合物例の色素１を５ｇ、色素９を５ｇ、色素１０を５ｇ、ジオクチルスルホコハク酸ナトリウム８．３ｇを、例示高沸点有機溶媒（Ｓ−２）５．０ｇ、例示高沸点有機溶媒（Ｓ−１１）８．１ｇ及び酢酸エチル５０ｍｌ中に７０℃にて溶解した。この溶液中に５００ｍｌの脱イオン水をマグネチックスターラーで撹拌しながら添加し、水中油滴型の粗粒分散物を作製した。次に、この粗粒分散物を、マイクロフルイダイザー（ＭＩＣＲＯＦＬＵＩＤＥＸ  ＩＮＣ）にて６０ＭＰａの圧力で５回通過させることで微粒子化を行った。更に、できあがった乳化物をロータリーエバポレーターにて酢酸エチルの臭気が無くなるまで脱溶媒を行い黒色微粒子分散物を調製した。以下、これを黒色微粒子分散物Ａ−１３と略記する。
【０２７７】
更にそれぞれ用いる色素の種類及び量、油溶性ポリマーの種類及び量、高沸点有機溶媒の種類及び量等の成分を、表２及び３に示す様に変更して、又、他の添加成分等を添加し、黒色微粒子分散物Ａ−１１の調製と同様にして、黒色微粒子分散物Ａ−１４〜Ａ−１６を、黒色微粒子分散物Ａ−１２の調製と同様にして、黒色微粒子分散物Ａ−１７〜Ａ−１９を、黒色微粒子分散物Ａ−１３の調製と同様にして、黒色微粒子分散物Ａ−２０〜Ａ−２２をそれぞれ調製した。
【０２７８】
又、比較の色素を表３に示す様に用いて、黒色微粒子分散物Ａ−１１の調製と同様にして比較の分散物Ｂ−３を、本発明の黒色微粒子分散物Ａ−１２の調製と同様にして比較の分散物Ｂ−４を、本発明の黒色微粒子分散物Ａ−１３の調製と同様にして比較の分散物Ｂ−５、Ｂ−６を調製した。ここで、Ｂ−６に使用する色素は特開２００２−２０６６５記載の例示化合物１−４である。
【０２７９】
尚、表２に示す粒子径は、大塚電子製レーザー粒径解析システムを用いて行った体積平均粒子径である。
【０２８０】
【表２】
2004315732.tif 000033
【０２８１】
前記、黒色組成物Ａ−１〜Ａ−８及びＢ−１、Ｂ−２（比較）については、ＰＰＣ用普通紙上に、それぞれワイヤーバーを用いて乾燥後の塗布量が１．５ｇ／ｍ２になるように塗布・乾燥して、試料を作製した。
【０２８２】
又、上記の黒色微粒子分散物Ａ−９〜Ａ−２２及びＢ−３〜Ｂ−６（比較）については、１５０μｍの厚さを有する合成紙（ユポＦＰＧ−１５０：王子油化社製）上に、それぞれウェット膜厚６０μｍで塗布・乾燥し、塗布試料を作製した。
【０２８３】
これらの各試料について、以下の方法により画像濃度（Ｄｍａｘ）、耐光性及び色調及び分散安定性を評価した。結果を表３に示す。
【０２８４】
《画像濃度》
コニカ株式会社製ＰＤＡ−６５濃度計にてニュートラル反射濃度測定を行った。
【０２８５】
《耐光性》
得られた試料にキセノンフェードメーターで１２０時間光照射を行い、各画像の色素残存率で耐光性を評価した。尚、色素残存率（％）は、光照射前の濃度をＤ０、光照射後の濃度をＤとして、
色素残存率＝Ｄ／Ｄ０×１００（％）
で表す。尚、濃度はコニカ株式会社製ＰＤＡ−６５濃度計を用い測定した。
【０２８６】
以下の評価基準に基づいて４段階評価した。○以上であれば実用上問題ない。◎：耐光性が９０％以上
○：耐光性が８０％以上、９０％未満
△：耐光性が７０％以上、８０％未満
×：耐光性が７０％未満
《色調》
各塗布試料について、１０人のモニターによる目視評価で４段階評価による得点の平均点を算出した。平均点で２．３以上であれば実用上問題ない。
【０２８７】
３点：濃い黒と感じる
２点：黒と感じる
１点：黄味、赤味、青味等を感じる
０点：黒と認識できない
又、黒色微粒子分散物Ａ−９〜Ａ−２２及びＢ−３〜Ｂ−６については別に、以下の評価法により各黒色微粒子分散物の分散安定性を評価した。
【０２８８】
《分散安定性》
各黒色微粒子分散物を６０℃で７日間保管後、下記の通り評価した。○以上なら実用上問題ない。
【０２８９】
◎：粒子径変化率が５％未満
○：粒子径変化率が５％以上１０％未満
△：粒子径変化率が１０％以上２０％未満
×：２粒子径変化率が０％以上
【０２９０】
【表３】
2004315732.tif 000034
【０２９１】
次いで前記黒色組成物Ａ−１〜Ａ−８、Ｂ−１、Ｂ−２及び黒色微粒子分散物Ａ−９〜Ａ−２２、Ｂ−３〜Ｂ−６を用いて以下のようにインクジェット記録用インクを作製した。
【０２９２】
〈インクジェット記録用インクの作製〉
前記各黒色微粒子分散物及び黒色組成物を、色素含有量が仕上がりインクとして２質量％となるように秤量し、又、仕上がりインクに対しエチレングリコール１５％、グリセリン１５％、サーフィノール４６５（日信化学工業社製）０．３％、残りが純水になるようにそれぞれ調整して秤量、混合した後、更に２μｍのメンブランフィルターを用いて濾過し、ゴミ及び粗大粒子を除去してインクジェット記録用インクＡ−１〜Ａ−２２及びＢ−１〜Ｂ−６（比較）を得た。
【０２９３】
各インクを市販のエプソン社製インクジェットプリンター（ＰＭ８００）を用いてコニカフォトジェットペーパーＰｈｏｔｏｌｉｋｅＱＰ光沢紙（コニカ株式会社製）にプリントし、得られた画像の耐光性、色調、吐出安定性について評価した。耐光性、色調は前記と同様に評価した。
【０２９４】
《吐出安定性》
プリンターで連続射出する際、下記の通り評価した。○以上なら実用上問題ない。
【０２９５】
◎：２０分以上ノズル欠が出ない
○：１０分以上ノズル欠が出ない
×：１０分未満でノズル欠が発生する
上記評価結果を表４に示す。
【０２９６】
【表４】
2004315732.tif 000035
【０２９７】
表３及び表４に示すように、本発明の黒色微粒子分散物、インクジェット記録用インクは分散安定性、吐出安定性、耐光性に優れ、高濃度で、真の黒色に近い好ましい色調であることがわかる。
【０２９８】
実施例４
〈黒色微粒子分散物Ａ−２３の調製〉
油溶性ポリマーとして、１５ｇのポリビニルブチラール（積水化学製ＢＬ−Ｓ、平均重合度３５０）、化合物例の色素２を７．５ｇ、色素６を７．５ｇ、酢酸エチル１５０ｇをセパラブルフラスコに入れ、フラスコ内をＮ２置換後、撹拌して上記ポリマー及び色素を完全に溶解させた。ラウリル硫酸ナトリウム６ｇを含む水溶液２００ｇを滴下後、超音波分散機（ＵＨ−１５０型、株式会社エスエムテー製）を用いて、３００秒間乳化した。その後、減圧下で酢酸エチルを除去し、色素を含浸する黒色微粒子分散物を得た。この分散液に、０．４５ｇの過硫酸カリウムを加えて溶解し、ヒーターを付して７０℃に加温後、更に６ｇのスチレン及び３ｇの２−ヒドロキシエチルメタクリレートの混合液を滴下しながら７時間反応させてコア／シェル型の黒色微粒子分散物を得た。平均粒子径：８７ｎｍ（大塚電子製レーザー粒径解析システムを用いて行った体積平均粒子径）
〈黒色微粒子分散物Ａ−２４の調製〉
油溶性ポリマーとして、ＰＭＭＡ樹脂（デルペット５６０Ｆ：旭化成社製）３ｇとポリカーボネート樹脂（ユーピロンＳ−３０００：三菱エンジニアリングプラスチック社製）７ｇの混合物を用い、化合物例の色素４を６．５ｇ、化合物例の色素９を５ｇ、及び１５０ｇの酢酸エチルをセパラブルフラスコに入れ、フラスコ内にＮ２置換後、撹拌して上記ポリマー及び色素を完全溶解させた。ラウリル硫酸ナトリウム６ｇを含む水溶液２７０ｇを滴下して撹拌した後、超音波分散機（ＵＨ−１５０型、株式会社エスエムテー製）を用いて、３００秒間乳化した。その後、減圧下で酢酸エチルを除去し、色素を含浸する黒色微粒子分散物を得た。この分散液に、０．４５ｇの過硫酸カリウムを加えて溶解し、ヒーターを付して７０℃に加温後、更に６ｇのスチレン及び１．５ｇのポリエチレングリコールメタクリレート（平均付加ユニット数：４）の混合液を滴下しながら７時間反応させてコアシェル型の黒色微粒子分散物を得た。平均粒子径：１２１ｎｍ。
【０２９９】
〈黒色微粒子分散物Ａ−２５の調製〉
ポリウレタン（モートンケミカル社製ＣＡ１１８）８ｇ、ポリビニルブチラール（積水化学製ＢＬ−Ｓ、平均重合度３５０）２ｇ、ジョンクリル６７（ジョンソンポリマー（株）製）５ｇ、化合物例の色素９を７ｇ、Ｓｏｌｖｅｎｔ  Ｒｅｄ  ７を４ｇ、及び酢酸エチル１５０ｇをセパラブルフラスコに入れ、フラスコ内を窒素置換後、攪拌して上記ポリマー及び色素を完全溶解させた。引き続き、更に、ジョンクリル６７を中和するのに必要量の水酸化ナトリウムおよびラウリル硫酸ナトリウム３ｇを含む水溶液１５０ｇを滴下して撹拌した後、超音波分散機（ＵＨ−１５０型、株式会社エスエムテー製）を用いて７０℃、３００秒間乳化した。その後、減圧下で酢酸エチルを除去し、色素を含浸する黒色微粒子分散物を得た。（シェルポリマー：ジョンクリル、２５％）平均粒子径：１０５ｎｍ
以下、用いたシェル形成のために添加した化合物を下記の通り表記する。
Ｐ：スチレン／２−ヒドロキシエチルメタクリレート
Ｑ：スチレン／ポリエチレングリコールメタクリレート
Ｒ：ジョンクリル６７
次いで、黒色微粒子分散物Ａ−２３〜Ａ−２５を作製した３種の方法のいずれかと同様の方法を用いて、コアとして用いた黒色微粒子分散物の調製に用いた色素、油溶性ポリマー、シェルのポリマー等の種類及び比率を表５に記載したように変化させてコア／シェル構造を有する黒色微粒子分散物Ａ−２６〜Ａ−３７及びＢ−７〜Ｂ−１０を調製した。粒子径は前記同様に大塚電子製レーザー粒径解析システムを用いて測定した。
【０３００】
【表５】
2004315732.tif 000036
【０３０１】
得られた黒色微粒子分散物Ａ−２３〜Ａ−３７及びＢ−７〜Ｂ−１０を、１５０μｍの厚さを有する合成紙（ユポＦＰＧ−１５０：王子油化社製）上に、それぞれウェット膜厚６０μｍで塗布・乾燥し塗布試料を作製した。
【０３０２】
これらの試料について、前記と同様にして、画像濃度（Ｄｍａｘ）、色調、耐光性及び分散安定性を評価した。上記評価結果を表６に示す。
【０３０３】
【表６】
2004315732.tif 000037
【０３０４】
次いで、黒色微粒子分散物Ａ−２３〜Ａ−３７及びＢ−７〜Ｂ−１０を用いて以下のようにインクジェット記録用インクを作製した。
【０３０５】
〈インクジェット記録用インクの作製〉
色素含有量が仕上がりインクとして２質量％となるように前記各黒色微粒子分散物を秤量し、エチレングリコール１５％、グリセリン１５％、サーフィノール４６５（日信化学工業社製）０．３％、残りが純水になるようにそれぞれ調整して混合した後、更に２μｍのメンブランフィルターによって濾過し、ゴミ及び粗大粒子を除去してインクジェット記録用インクＡ−２３〜Ａ−３７及びＢ−７〜Ｂ−１０（比較）を得た。
【０３０６】
各インクを市販のエプソン社製インクジェットプリンター（ＰＭ−８００）を用いてコニカフォトジェットペーパーＰｈｏｔｏｌｉｋｅＱＰ光沢紙（コニカ株式会社製）にプリントし、得られた画像を前記と同様にして、画像濃度（Ｄｍａｘ）、色調、耐光性、分散安定性及び吐出安定性について評価した。さらに、画像の滲みを目視で下記のように評価した。
《滲み》
◎：画像の滲みが全く見られない
○：画像の滲みがほんの僅か見られる
×：画像の滲みが多く見られる
上記評価結果を表７に示す。
【０３０７】
【表７】
2004315732.tif 000038
【０３０８】
表７示すように、本発明の黒色微粒子分散物、インクジェット記録用インクは分散安定性、吐出安定性、耐光性に優れ、高濃度で、真の黒色に近い好ましい色調であり、画像の滲みも殆ど見られないことがわかる。
【０３０９】
【発明の効果】
本発明によれば、着色微粒子の分散安定性に優れ、色調に優れ、かつ耐光性にも優れ、筆記用水性インク、水性印刷インク、情報記録用インクなどに好適な、特に黒色に関する、着色微粒子分散物、並びに、サーマル、圧電、電界又は音響インクジェット方式に好適であり、ノズルなどを用いて印字などを行った際、該ノズル先端で目詰まりを起こすことがなく、得られる画像は色調及び耐光性にも優れ、滲みも大きく改善されるインクジェット記録用インク及びインクジェット記録方法を提供することができる。